(57)【要約】  転写テープ、及び転写テープを製造する方法が記載される。一態様では、転写テープは、構造化面を有するテンプレート層と、テンプレート層の少なくとも一部の上に配置されている、構造化面の反対側の微細構造化面を有するバックフィル層と、微細構造化面に隣接して配置されている層とを有し、微細構造化面に隣接して配置されている層は、バックフィル層とは異なる屈折率を有する。微細構造化面は、隣接する層と共に、拡散層として又は換言すれば拡散境界面として、機能する。更に、微小光学グレージング、及び微小光学グレージングを製造する方法、並びに断熱グレージングユニット、及び断熱グレージングユニットを製造する方法も記載される。
2017532606.tif 000002
【特許請求の範囲】
【請求項１】
構造化面を有する除去可能なテンプレート層と、
前記テンプレート層の前記構造化面の少なくとも一部の上に配置されている第１の面、及び前記構造化面の反対側の第２の面を有するバックフィル層であって、前記第２の面が微細構造化面を備えるバックフィル層と、
前記微細構造化面の少なくとも一部の上に配置されている層であって、前記バックフィル層とは異なる屈折率を有する層とを備える、転写テープ。
【請求項２】
前記微細構造化面が、前記微細構造化面の少なくとも一部の上に配置されている層と共に、拡散層をなす、請求項１に記載の転写テープ。
【請求項３】
前記層が、接着剤を含む、請求項１又は２に記載の転写テープ。
【請求項４】
前記接着剤が、ポリジオルガノシロキサンポリオキサミドコポリマーを含む、請求項３に記載の転写テープ。
【請求項５】
前記バックフィル層が、接着剤層よりも高い屈折率を有する、請求項１又は２に記載の転写テープ。
【請求項６】
バックフィル材料が、ポリシロキサン材料を含む、請求項１に記載の転写テープ。
【請求項７】
前記構造化面の反対側の前記テンプレート層の平坦面上に配置されているキャリアフィルムを更に備える、請求項１〜６に記載の転写テープ。
【請求項８】
前記テンプレート層の前記構造化面と前記バックフィル層との間に配置されている転写層を更に備える、請求項１〜７に記載の転写テープ。
【請求項９】
前記転写層が、剥離コーティングを含む、請求項１〜８に記載の転写テープ。
【請求項１０】
前記構造化面が、微小光学屈折面を備える、請求項１〜９に記載の転写テープ。
【請求項１１】
前記構造化面が、高さが約１０マイクロメートル超の面特徴を含む、請求項１〜１０に記載の転写テープ。
【請求項１２】
前記バックフィル層が、前記テンプレート層の前記構造化面上にパターン状で配置されている、請求項１〜１１に記載の転写テープ。
【請求項１３】
前記接着剤層が、前記バックフィル層の前記微細構造化面上にパターン状で配置されている、請求項１〜１２に記載の転写テープ。
【請求項１４】
前記パターンが、複数の島、線、又は島と線との組み合わせを含む、請求項１２及び／又は１３に記載の転写テープ。
【請求項１５】
主面を有するガラス板と、
前記主面の少なくとも一部に接着されている、硬化バックフィル層を備える微小光学層であって、構造化面及びその反対側の微細構造化面を有する微小光学層と、前記微細構造化面に隣接する、前記バックフィル層とは異なる屈折率を有する層とを備える、微小光学グレージング。
【請求項１６】
前記微細構造化面に隣接する前記層が、接着剤であり、かつ前記接着剤が、前記微小光学層を前記ガラス板の前記主面に接着させている、請求項１５に記載の微小光学グレージング。
【請求項１７】
前記微小光学層と前記ガラス板との間に有機ポリマーフィルム基材がない、請求項１５又は１６に記載の微小光学グレージング。
【請求項１８】
請求項２〜１４のいずれか一項又はそれらの組み合わせによって更に特徴づけられる、請求項１５〜１７に記載の微小光学グレージング。
【請求項１９】
主面を有するガラス板と、
前記主面の少なくとも一部に接着されている微小光学層と、
異なる屈折率を有する層に隣接する微細構造化境界面とを有する微小光学グレージングであって、
３０°〜６０°の範囲の入力角について、日光の少なくとも８０％を上方へ方向変換し、かつソーラーカラムを呈しない、微小光学グレージング。
【請求項２０】
間隙によって、部屋に面した外部面を有するガラス板から離間した、太陽に面した板の外部面を有するガラス板であって、各板が前記間隙に隣接する内部面を有するガラス板と、
ガラス板の内部面の少なくとも一部に接着されている、硬化バックフィル層を備える微小光学層であって、構造化面及びその反対側の微細構造化面を有し、前記微細構造化面は前記バックフィル層とは異なる屈折率を有する層に隣接する、微小光学層とを備える、断熱グレージングユニット。
【請求項２１】
前記微細構造化面に隣接する前記層が、接着剤であり、かつ前記接着剤が、前記微小光学層を前記ガラス板の前記主面に接着させている、請求項２０に記載の断熱グレージングユニット。
【請求項２２】
間隙によって、部屋に面した外部面を有するガラス板から離間した、太陽に面した板の外部面を有するガラス板であって、各板が前記間隙に隣接する内部面を有するガラス板と、
断熱グレージングユニットの内部面上に配置されている微小光学層と、
前記微小光学層と前記部屋に面した外部面との間に配置されている微細構造化境界面とを備える、断熱グレージングユニット。
【請求項２３】
前記微小光学層が、構造化面及びその反対側の平坦面を有し、前記平坦面が、ガラス板の、太陽に面した内部面の微細構造化境界面に接着剤で接着されている、請求項２２に記載の断熱ガラスユニット。
【請求項２４】
前記微小光学層が、構造化面及びその反対側の平坦面を有し、かつ前記微細構造化境界面が、ガラス板の、前記部屋に面した外部面上に配置されている、請求項２２に記載の断熱ガラスユニット。
【請求項２５】
前記微小光学層と前記ガラス板との間に有機ポリマーフィルム基材がない、請求項２２〜２４に記載の微小光学グレージング。
【請求項２６】
前記構造化面が、前記外部面を通過する日光が前記内部面を通過する前に前記構造化面によって屈折されるように、前記間隙を充填する気体に隣接している、請求項１９〜２５に記載の断熱ガラスユニット。
【請求項２７】
請求項２〜１４のいずれか一項又はそれらの組み合わせによって更に特徴づけられる、請求項１９〜２６に記載の断熱グレージングユニット。
【請求項２８】
転写テープを製造する方法であって、
構造化面を有する第１のテンプレートを用意することと、
硬化性バックフィル層が、前記第１のテンプレートの前記構造化面に適合する主面及びその反対側の平坦面を有するように前記硬化性バックフィル層を前記構造化面上に付与することと、
前記硬化性バックフィル層の前記平坦面を、微細構造化面を備える第２のテンプレートと接触させることと、
バックフィル材料を硬化して、これにより、構造化面及びその反対側の微細構造化面を有する硬化バックフィル層を形成することとを含む、方法。
【請求項２９】
前記第２のテンプレート層を除去することを更に含む、請求項２８に記載の方法。
【請求項３０】
前記硬化バックフィル層の前記微細構造化面上に層を付与することを更に含み、前記層が、前記硬化バックフィル層とは異なる屈折率を有する、請求項２８及び２９に記載の方法。
【請求項３１】
前記硬化バックフィル層の前記微細構造化面上に付与された前記層が、接着剤である、請求項３０に記載の方法。
【請求項３２】
除去可能な剥離ライナーを前記接着剤の対向面上に付与することを更に含む、請求項３０に記載の方法。
【請求項３３】
前記構造化面が、複数の山及び谷を備える、請求項２８〜３２に記載の方法。
【請求項３４】
前記バックフィル層が、前記山の最大の高さを超える厚さを有する、請求項３３に記載の方法。
【請求項３５】
微小光学グレージングを製造する方法であって、
転写テープが、
構造化面を有する第１のテンプレート、
前記第１のテンプレートの前記構造化面に適合する主面及びその反対側の面を有する、前記構造化面上の硬化性バックフィル層、並びに
前記バックフィル層の前記反対側の面と接触して配置されている微細構造化面を有する第２のテンプレートを含む、転写テープであり、
前記転写テープを用意することと、
前記第２のテンプレート層を除去することと、
前記硬化微細構造化バックフィル層をガラス板に、前記バックフィル層とは異なる屈折率を有する接着剤で接着させることとを含む、方法。
【請求項３６】
微小光学グレージングを製造する方法であって、
転写テープが、
構造化面を有する第１のテンプレート、
前記第１のテンプレートの前記構造化面に適合する主面及びその反対側の微細構造化面を有する、前記構造化面上の硬化性バックフィル層、並びに
前記硬化バックフィル層の前記微細構造化面上に配置されている層であって、前記硬化バックフィル層とは異なる屈折率を有する層を含む、転写テープであり、
前記転写テープを用意することと、
接着剤を、前記硬化バックフィル層とは異なる屈折率を有する前記層に適用することと、
前記硬化微細構造化バックフィル層をガラス板に接着させることとを含む、方法。
【請求項３７】
微小光学グレージングを製造する方法であって、
転写テープが、
構造化面を有する第１のテンプレート、
前記第１のテンプレートの前記構造化面に適合する主面及びその反対側の微細構造化面を有する、構造化面上の硬化性バックフィル層、並びに
前記硬化バックフィル層の前記微細構造化面上に配置されている接着剤層であって、前記硬化バックフィル層とは異なる屈折率を有する接着剤層を備える、転写テープであり、
前記転写テープを用意することと、
前記硬化微細構造化バックフィル層をガラス板に、前記バックフィル層の前記微細構造化面上に配置されている前記接着剤層によって接着させることとを含む、方法。
【請求項３８】
転写テープを製造する方法であって、
転写テープが、
構造化面及びその反対側の面を有する第１のテンプレート、
前記第１のテンプレートの前記構造化面に適合する主面及びその反対側の面を有する、前記構造化面上の硬化バックフィル層、
前記バックフィル層の前記反対側の面上に配置されている接着剤層、並びに
前記接着剤層上に配置されている剥離ライナーを備える、転写テープであり、
前記転写テープを用意することと、
カットした部分が前記剥離ライナーに残り、カットしていない部分が除去され得るように、前記第１のテンプレートとバックフィル層及び接着剤層を貫通してカットすることとを含む、方法。
【請求項３９】
微小光学グレージングを製造する方法であって、
請求項３８に記載の転写テープを用意することと、
前記剥離ライナーを除去することと、
刻み目カット部分の接着剤をガラス板に接着させることと、
第１のテンプレートを除去することとを含む、方法。
【請求項４０】
前記接着剤が、前記ガラス板と屈折率が一致する、請求項３９に記載の微小光学グレージングを製造する方法。
【請求項４１】
微小光学グレージングを製造する方法であって、
転写テープが、
構造化面及びその反対側の面を有する第１のテンプレート、並びに
前記第１のテンプレートの前記構造化面に適合する主面及びその反対側の面を有する、前記構造化面上の硬化バックフィル層を備える、転写テープであり、
前記転写テープを用意することと、
粗面を有する一片のガラスを用意することと、
前記ガラスの前記粗面を前記バックフィル層の前記反対側の面に、前記硬化バックフィル層と実質的に同じ屈折率を有し、かつ前記ガラスとは異なる屈折率を有する接着剤で接着させることとを含む、方法。
【請求項４２】
微小光学グレージングを製造する方法であって、
転写テープが、
構造化面及びその反対側の面を有する第１のテンプレート、並びに
前記第１のテンプレートの前記構造化面に適合する主面及びその反対側の面を有する、前記構造化面上の硬化バックフィル層を備える、転写テープであり、
前記転写テープを用意することと、
粗面及び平坦面を有する一片のガラスを用意することと、
前記ガラスの前記平坦面を前記バックフィル層に、前記硬化バックフィル層と実質的に同じ屈折率を有し、かつ前記ガラスと実質的に同じ屈折率を有する接着剤で接着させることとを含む、方法。
【請求項４３】
前記ガラスの前記粗面が、微細構造化コーティングを含む、請求項４１及び４２に記載の方法。
【請求項４４】
前記微細構造化コーティングが、マットな粒子を含まない、請求項４３に記載の方法。
【発明の詳細な説明】
【背景技術】
【０００１】
断熱グレージングユニット（Insulated Glazing Unit、ＩＧＵ）は、建築用外壁窓を通した熱損失を低減させるために使用されている。典型的なＩＧＵは、２枚のガラス板と、スペーサーフレームと、そしてこれら３つの要素により形成される内部空間とを有する。ＩＧＵに組み込まれた微小光学素子は、ＩＧＵを通過する日光を部分的に室内天井に向けて方向変換させるため、既存の室内照明を増幅し、ひいては建物のエネルギー効率を向上させるために使用される。多くの事例では、例えば屈折性又は回折性の光学構造を、ガラスの面へ、例えばＩＧＵの内部空間内に適用することにより、微小光学素子を窓ガラスに直接組み込むことは便利なことがあり、これは、例えば参照により本明細書に組み込まれる米国特許第２０１４／００２１４９２号及び同第２０１４／０１７８６４６号に記載されている。
【発明の概要】
【０００２】
日光方向変換微小光学素子は、太陽光の大部分を上方へ方向変換させる。しかしながら、光の一部分は下方に向かい、まぶしさを引き起こす可能性がある。特に、（例えばプリズムの）構造が直線的であり水平に配向しているとき、入射光線は主に垂直方向に屈折される／反射される。太陽光は広がりが約０．５度で高度に平行化しており、ソーラーディスクとして見える。日光方向変換フィルムの効果は、この光を垂直に広げて「ソーラーカラム」と称されるものを形成することである。
【０００３】
下方へ方向付けられた光の部分全体と、ソーラーカラムの明るさとの双方が、まぶしさを助長する。微細構造化拡散層を使用すると、本明細書に記載されているように、依然として、３０〜６０度の範囲の入力角について、光の少なくとも８０％を上方へ方向変換させる一方で、ソーラーカラムの可視度を減らすことによってまぶしさが低減する。
【０００４】
いくつかの実施形態では、転写テープ、及び転写テープを製造する方法が記載される。
【０００５】
一態様では、転写テープは、構造化面を有するテンプレート層と、テンプレート層の少なくとも一部の上に配置されている、構造化面の反対側の微細構造化面を有するバックフィル層と、微細構造化面に隣接して配置されている層とを含み、微細構造化面に隣接して配置されている層は、バックフィル層とは異なる屈折率を有する。微細構造化面は、隣接する層と共に、拡散層として、又は換言すれば拡散境界面として、機能する。
【０００６】
別の態様では、微細構造化面に隣接する層は、接着剤であり、この接着剤は、バックフィル層（又は微小光学層）をガラス板の主面に接着させることができる。別の実施形態では、微細構造化面に隣接する層は、接着剤ではない。この実施形態では、接着剤層は、バックフィル層（又は微小光学層）をガラス板の主面に接着させることができる転写テープの外側面上に付与される。この後者の実施形態では、１つ以上の任意選択の追加の層が、微細構造化面に隣接する層と、外側の接着剤層との間に存在することができる。
【０００７】
別の態様では、バックフィル層は、テンプレート層上にパターン状で配置されており、かつ／又は隣接する（例えば接着剤）層は、バックフィル層の微細構造化面上にパターン状で配置されている。更に他の実施形態では、転写テープは、刻み目を入れた部分のみが転写してそれによりレセプタ基材（例えばガラス）上にパターンを形成するように、刻み目を形成することを含むことができる。刻み目を入れた転写テープを製造し使用する方法もまた記載される。
【０００８】
いくつかの実施形態では、微小光学グレージング、及び微小光学グレージングを製造する方法が記載される。
【０００９】
一態様では、微小光学グレージングは、主面を有するガラス板と、主面の少なくとも一部に接着されている、微細構造化面を有する硬化バックフィル層を備える微小光学層であって、微細構造化面が、バックフィル層とは異なる屈折率を有する層に隣接する、微小光学層とを備える。
【００１０】
別の態様では、主面を有するガラス板と、主面の少なくとも一部に接着された微小光学層と、異なる屈折率を有する層に隣接する微細構造化境界面とを備える、微小光学グレージングが記載される。３０°〜６０°の範囲の入力角について、微小光学グレージングは、日光の少なくとも８０％を方向変換させ、かつソーラーカラムを呈しない。
【００１１】
更に他の実施形態では、断熱グレージングユニット、及び断熱グレージングユニットを製造する方法が記載される。
【００１２】
一態様では、断熱グレージングは、間隙によって、部屋に面した外部面を有するガラス板から離間した、太陽に面した板の外部面を有するガラス板であって、各板が間隙に隣接する内部面を有する、ガラス板を備える。断熱グレージングユニットは、断熱グレージングユニットの内部面上に配置されている微小光学層と、微小光学層と部屋に面した外部面との間に配置されている微細構造化境界面とを備える。
【図面の簡単な説明】
【００１３】
【図１Ａ】転写テープの概略断面図を示す。
【図１Ｂ】転写テープの概略断面図を示す。
【図１Ｃ】転写テープの概略断面図を示す。
【図２Ａ】微小光学グレージングの概略断面図を示す。
【図２Ｂ】微小光学グレージングの概略断面図を示す。
【図２Ｃ】微小光学グレージングの概略断面図を示す。
【図２Ｄ】微小光学グレージングの概略断面図を示す。
【図３】断熱グレージングユニット（ＩＧＵ）の一部の概略断面図を示す。
【図４】微小光学グレージングの概略正面図を示す。
【図５】微小光学グレージングの概略正面図を示す。
【図６】転写フィルムの形成の概略的プロセスフロー図である。
【図７】微小光学グレージングの形成の概略的プロセスフロー図である。
【図８Ａ】刻み目を入れた転写フィルムの形成の概略的プロセスフロー図である。
【図８Ｂ】パターニングした微小光学グレージングの形成の概略的プロセスフロー図である。
【図９】微細構造化面の平面図の走査電子顕微鏡写真である。
【図１０】微細構造化面の透視図の走査電子顕微鏡写真である。
【図１１】微細構造化面上に配置される日光方向変換構造部の透視図の走査電子顕微鏡写真である。
【図１２】埋め込まれた微細構造化境界面を有する微小光学グレージングを形成する別の方法の概略的プロセスフロー図である。
【図１３】微小光学層と、部屋に面した外部面との間に配置される微細構造化境界面を有する微小光学グレージングを形成する別の方法の概略的プロセスフロー図である。
【図１４】本発明による微小光学グレージングについての双方向透過率分布関数（Bi-directional Transmission Distribution Function、ＢＴＤＦ）を描く。  これらの図は、必ずしも一定の比率の縮尺ではない。これらの図で使用されている同様の数字は、同様の構成要素を指す。
【発明を実施するための形態】
【００１４】
図１Ａは、一体化した転写テープ１００の概略断面図を示す。転写テープ１００は、構造化面１１４を有するテンプレート層１１０と、テンプレート層１１０の少なくとも一部の上に配置されているバックフィル層１２０とを有する。テンプレート層１１０は、典型的には、バックフィル層１２０から除去され得る。バックフィル層１２０は、構造化面１１４の反対側に微細構造化面１２２を備える。バックフィル層１２０は、構造化面１１４に適合して、隣接して配置されている主（転写構造化）面１２４を有する。換言すれば、バックフィル層の転写構造化面１２４は、一般に、テンプレート層の構造面１１４のネガティブ型複製である。本明細書に記載されている多くの実施形態では、転写テープ１００は、微細構造化面１２２に隣接して配置される、バックフィル層１２０とは異なる屈折率を有する層１５０を更に有する。典型的な実施形態では、バックフィル層と、微細構造化層に隣接した（例えば接着剤）層との屈折率の差は、少なくとも０．０５又は０．１０である。微細構造化面は、隣接する層と共に、拡散層として機能する。典型的な実施形態では、層１５０は、レセプタ基材、例えばガラス面に接着させることができる接着剤である。いくつかの実施形態では、微細構造化層上に配置される層は、光学的接着剤層である。（例えば接着剤）層１５０は、微細構造化面上の連続層として配置されていてもよい。別法では、接着剤層は、米国特許第２０１４／０１７６４６号に記載されて例えば図１Ｂ及び図２Ｄに描かれているようにパターニングされてもよい。
【００１５】
転写テープ１００は、構造化面１１４の反対側の、テンプレート層１１０の平坦面１１２上に配置される任意選択のキャリアフィルム１４０を有してもよい。任意選択のキャリアフィルム１４０は、搬送時及び後続の製造工程でのテンプレート層１１０の支持に有用であり得て、かついくつかの事例では、テンプレート層１１０の製造中に使用することができる。いくつかの事例では、任意選択のキャリアフィルム１４０は、２つの層が容易に離間されないようにテンプレート層１１０に接着され得る。転写テープ１００は、任意選択のキャリアフィルム１４０の反対側に配置された任意選択の剥離ライナー１７０を更に有し、他の層、とりわけ転写テープ１００の（例えば接着剤）層１５０をその間に挟むことができる。
【００１６】
特定の一実施形態では、任意選択の転写層１３０を、テンプレート層１１０のテンプレート構造化面１１４に適合するように配置して、任意選択の転写層１３０により構造化面１１４が転写構造化面１２４から離間しやすくなるようにしてもよい。任意選択の転写層１３０は、転写剥離コーティングを含むことができる。
【００１７】
図１Ｂは、転写テープ１０１の概略断面図を示す。図１Ｂに示される要素のそれぞれは、先に記載された図１Ａに示されている同様の符号の要素に対応する。バックフィル層１２０は、テンプレート層１１０上でパターン状に配置されており、それにより、バックフィル層１２０を有する転写テープ１０１の第１の部分１２３が、バックフィル層１２０を有していない第２の部分１２５に隣接して位置される。第１の及び第２の部分１２３、１２５で形成される、転写テープ１０１のパターンは、後に記載されるように、転写テープ１０１の面全体に延在する複数の島、線、又は島と線との組み合わせを含むことができ、更に、転写テープ１０１の一端から反対側の端部にかけて、面密度の勾配を有してもよい。
【００１８】
図１Ｃは、転写テープ１０２の概略断面図を示す。図１Ｃに示される要素のそれぞれは、先に記載された図１Ａに示されている同様の符号の要素に対応する。図１Ｃにおいて、転写テープ１０２は、それぞれ、平坦領域１１６を持つ構造化面１１４を有するテンプレート層１１０と、テンプレート層１１０の平坦領域１１６を持つ構造化面１１４に隣接しその外形に倣って配置される転写平坦領域１２６を持つ転写構造化面１２４を有するバックフィル層１２０とを有する。転写テープ１０２は、構造化面１１４、１２４を有する第１の部分１２７と、パターン状で配置される平坦領域１１６、１２６を有する隣接する第２の部分１２９とを有する。第１の及び第２の部分１２７、１２９で形成された、転写テープ１０２のパターンは、転写テープ１０２の面全体に延在する複数の島、線、又は島と線との組合せを含むことができ、更に、転写テープ１０２の一端から反対側の端部にかけて、面密度の勾配を有してもよい。図１Ｂ及び図１Ｃのパターン状のバックフィル層は、拡散層として機能する微細構造面１２２及び隣接する（例えば接着剤）層１５０を備える。パターン状のバックフィル層は、任意選択で、テンプレート層１１０のテンプレート構造化面１１４上に配置されて適合する転写層、及び／又は任意選択の剥離ライナー１７０を更に備える。
【００１９】
図２Ａ〜２Ｄは、微小光学グレージングの概略断面図を示す。
【００２０】
図２Ａにおいて、微小光学グレージング２０３は、主面２８２を有するガラス板などのレセプタ基材２８０と、主面２８２の少なくとも一部に接着された微小光学層２９３とを有する。微小光学層２９３は、微細構造化面２２２及びその反対側の構造化面２２４を有する硬化バックフィル層２２０と、微細構造化面２２２に隣接する面２５４を有する硬化（例えば接着剤）層２５０とを備え、硬化（例えば接着剤）層２５０は、主面２８２に直に隣接する。硬化（例えば接着剤）層２５０は、硬化バックフィル層２２０とは異なる屈折率を有する。典型的には、硬化（例えば接着剤）層２５０は、硬化バックフィル層２２０よりも低い屈折率を有する。更に、（例えば接着剤）層２５０は、一般に、レセプタ基材２８０（例えばガラス）と屈折率が一致する。「屈折率が一致する」により、屈折率における差が、０．０５、０．０４、０．０３、０．０２、０．０１又は０．００１未満であることが意味される。構造化面２２４は、硬化バックフィル層２２０よりも低い屈折率を有する低屈折率材料（例えば空気）に隣接する。
【００２１】
図２Ｂにおいて、微小光学グレージング２０３は、主面２８２を有するガラス板などのレセプタ基材２８０と、主面２８２の少なくとも一部に接着された微小光学層２９３とを有する。微小光学層２９３は、微細構造化面２２２及びその反対側の構造化面２２４を有する硬化バックフィル層２２０と、微細構造化面２２２に隣接する面２５４を有する硬化層２５０とを有し、硬化層２５０は、主面２８２に直近に隣接する。硬化層２５０は、硬化バックフィル層２２０とは異なる屈折率を有する。典型的には、硬化層２５０は、硬化バックフィル層２２０よりも低い屈折率を有する。この実施形態では、追加の接着剤層２５１が、硬化層２５０とレセプタ基材２８０との間に配置されている。この実施形態では、接着剤層２５１は、一般に、レセプタ基材２８０（例えばガラス）と屈折率が一致する。構造化面２２４は、硬化バックフィル層２２０よりも低い屈折率を有する低屈折率材料（例えば空気）に隣接する。
【００２２】
図２Ｃにおいて、微小光学グレージング２０４は、主面２８２を有するガラス板などのレセプタ基材２８０と、主面２８２の少なくとも一部に接着された微小光学層２９４とを有する。微小光学層２９４は、硬化バックフィル層２２０を有し、これは、微細構造化面２２２と、構造化面２２４を有する第１の部分２２７’および平坦領域２２６を有する隣接する第２の部分２２９’がパターン状で配置された反対側の面と、を備える。微小光学層２９４は、更に、微細構造化面２２２に隣接する面２５４を有する硬化（例えば接着剤）層２５０を有する。特定の一実施形態では、微小光学層２９４は、図１Ｃに示し説明されるように、転写テープ１０２からの転写によって得ることができる。特定の一実施形態では、微小光学層２９４の第２の部分２２９’（即ち平坦領域２２６）は、転写テープ１００の非硬化部分からのリフローによって得られ、このリフローの技術は、本出願人の上記係属出願にあり、上に引用されている。
【００２３】
構造化面２２４及び平坦領域２２６は、硬化バックフィル層２２０よりも低い屈折率を有する低屈折率材料（例えば空気）に隣接する。第１の及び第２の部分２２７’、２２９’で形成された、微小光学グレージング２０１のパターンは、他部でも示すとおり、レセプタ基材２８０の面全体に延在する複数の島、線、又は島と線との組み合わせを含むことができ、更に、レセプタ基材２８０の一端から反対側の端部にかけて、構造化面２２４の面密度勾配を有してもよい。
【００２４】
図２Ｄにおいて、微小光学グレージング２０５は、主面２８２を有するガラス板などのレセプタ基材２８０と、主面２８２の少なくとも一部に接着された微小光学層２９５とを有する。微小光学層２９５は、微細構造化面２２２と、構造化面２２４を備えた第１の部分２２３’を含む反対側の面と、を有する硬化バックフィル層２２０、及び微小光学層２９５を欠く隣接する第２の部分２２５を有し、これらはパターン状で配置されている。微小光学層２９５は、微細構造化面２２２に隣接する面２５４を有する硬化（例えば接着剤）層２５０を更に有し、硬化拡散層（即ち微細構造化面２２２および２５０）は、主面２８２に直に隣接する。第１の部分２２３’の構造化面２２４と、隣接する第２の部分２２５とは、硬化バックフィル層２２０よりも低い屈折率を有する低屈折率材料に隣接する。第１の及び第２の部分２２３’、２２５で形成される微小光学グレージング２０５のパターンは、他部でも示すとおり、レセプタ基材２８０の面全体に延在する複数の島、線、又は島と線の組み合わせを含むことができ、更に、レセプタ基材２８０の一端から反対側の端部にかけて、構造化面２２４の面密度勾配を有してもよい。
【００２５】
図３Ａは、断熱グレージングユニット（ＩＧＵ）３００の一部の概略断面図を示す。ＩＧＵ３００は、第１のガラス板３８０’を有し、これは、間隙３９４によって、第１のガラス板３８０’に面している第２のガラス板３８０から離間されている。第１のガラス板３８０’は、外側の（即ち外部の）太陽に面した面「ａ」と、第１の板の内部面「ｂ」とを有する。第２のガラス板３８０は、第２の板の内部面「ｃ」と、部屋に面した（即ち外部の）面「ｄ」とを含む。微小光学層３９０は、微細構造化面３２２と、微細構造化面と直に隣接している、硬化バックフィル層とは異なる（例えば低い）屈折率を有する層３５０とを有する。層３５０は、典型的に、微小光学層３９０を、第２の板の内部面「ｃ」の少なくとも一部へ更に接着させる接着剤である。（例えば接着剤）層３５０の屈折率は、一般に、ガラス３８０と屈折率が一致する。
【００２６】
構造化面３２４は、第１のガラス板３８０’と第２のガラス板３８０との間の間隙３９４を充填している低屈折率材料３９２に隣接する。いくつかの事例では、低屈折率材料３９２は、気体を含んでもよく又は真空であってもよい。低屈折率の層又は材料は、微小光学層３９０とは対照的な屈折率をもたらす。
【００２７】
微小光学層を含むガラス板が、図２Ｂに示されるような追加の層を有することができることが理解されよう。
【００２８】
図４は、本開示の一態様による、微小光学グレージング４０１、あるいは微小光学グレージング４０１を形成するのに有用な転写テープの概略的正面図を示す。微小光学グレージング４０１は、ガラス板３８０上の、図２Ｃ〜２Ｄに示される領域２２５、２２６と同様の領域４２５によって互いに離間した構造化面の島４２７と線４２３’とのパターン４２６を有する。パターン４２６は、微小光学グレージング４０１の縁から離れるにしたがって、構造化面の線４２３’と島４２７との面密度が低下する勾配パターンを示す。
【００２９】
図５は、本開示の一態様による、微小光学グレージング５０２の概略的断面図を示す。微小光学グレージング５０２は、ガラス板５８０上の、図２Ｃ〜２Ｄに示される領域２２５、２２６と同様の領域５２５’によって互いに離間した構造化面の線５２３’のパターン５２８を有する。パターン５２８は、微小光学グレージング５０２の縁から離れるにしたがって、構造化面の線５２３’の面密度が低下する勾配パターンを示す。パターン５２６、５２８は、勾配パターンでなくてもよく、かつ島、点、線、又はその他の任意の規則的又は不規則的な形の、任意の所望の配置から成ってもよい。
【００３０】
図６は、転写フィルムを形成する例示的な方法を示す概略的プロセスフロー図である。この方法は、構造化面６１４及び任意選択のキャリアフィルム６４０を有するテンプレート層６１０を備える（例えば第１の）テンプレート６１６を用意することを含む。この方法は、バックフィル層６２０が、第１のテンプレートの構造化面に適合する主面、及び典型的には実質的に平坦である反対側の面（図示せず）を有するように、即ち第２のテンプレート６１５と接触させる前に、構造化面６１４上に硬化性バックフィル層６２０（バックフィル材料から成る）を付与することを更に含む。
【００３１】
テンプレート層６１０の構造化面６１４は、複数の山６１１及び谷６１２を備える。バックフィル層６２０は、典型的には、山６１１の最大の高さを超える厚さを有する。
【００３２】
この方法は、バックフィル層の反対側の（例えば平坦）面を、第２のテンプレート６１５と接触させることを更に含む。第２のテンプレートは、微細構造化層の面６１７と、任意選択のキャリアフィルム６４１とを備える。この方法は、第１のテンプレート６１６の構造化面６１４と、第２のテンプレート６１５の微細構造化面６１７とが、バックフィル層６２０に接触している間に、バックフィル層を硬化させることを更に含む。
【００３３】
いくつかの実施形態では、転写テープ６０１は、第１の及び第２のテンプレート６１６及び６１５、並びにこれらの間の硬化バックフィル層６２０を備えてもよく又はこれらから成ってもよい。この実施形態では、接着剤層６５０は、レセプタ基材（例えばガラス板）への適用(application)時に、この転写テープ構造部へ適用（applied）されてもよい。この実施形態では、微小光学グレージングを製造する方法は、転写テープ６０１を用意すること、第２のテンプレート６１５を除去すること、及び硬化微細構造化バックフィル層をガラス板６８０に、硬化バックフィル層６２０とは異なる屈折率を有する接着剤６５０で、接着させることを含む。
【００３４】
別の実施形態では、転写テープ６０２を製造する方法は、第２のテンプレート層を除去することを更に含む。この実施形態では、転写テープ６０２は、第１のテンプレート６１６、及び硬化バックフィル層６２０を備えてもよく又はこれらから成ってもよい。この実施形態では、接着剤層６５０はまた、レセプタ基材（例えばガラス板）への適用（application）時に、この転写テープ構造部に適用（applied）されてもよい。この実施形態では、微小光学グレージングを製造する方法は、転写テープを用意することと、硬化微細構造化バックフィル層をガラス板６８０に、硬化バックフィル層６２０とは異なる屈折率を有する接着剤６５０で、接着させることを含む。
【００３５】
更に別の実施形態では、転写テープ６０３を製造する方法は、硬化バックフィル層の微細構造化面上に、層６５０を付与することを更に含み、この層は、硬化バックフィル層とは異なる屈折率を有する。しかしながら、この実施形態では、層６５０は、接着剤ではない。除去可能な剥離ライナー（図示せず）は、接着剤層の、曝された主面６５７上へ、即ち硬化バックフィル層６２０の微細構造化面に対して反対側の面上へ、付与されてもよい。この実施形態では、微小光学グレージングを製造する方法は、転写テープを用意すること、剥離ライナー（存在する場合）を除去すること、及び硬化微細構造化バックフィル層をガラス板６８０に接着剤によって接着させることを含む。
【００３６】
図７は、転写テープを活用して微小光学グレージングを形成する例示的な方法の概略的プロセスフロー図であり、ここで、バックフィル材料の微細構造化面に隣接する層は、接着剤であり、こうした接着剤は、転写テープ６０３が微小光学グレージングのために利用される時に、転写テープ上に存在する。そのため、この実施形態は、転写テープを用意することを含み、転写テープは、第１のテンプレート６１６と硬化バックフィル層６５０とを備える。硬化バックフィル層６２０（バックフィル材料から成る）は構造化面６１４上に配置され、バックフィル層６２０は第１のテンプレートの構造化面６１４に適合する主面及びその反対側の微細構造化面６２２を有する。転写テープは、微細構造化面６２２上に配置される接着剤６５０を更に含む。微小光学グレージングの方法は、硬化バックフィル層をガラス板６８０に、バックフィル層の微細構造化面上に付与された接着剤６５０によって接着させることを含む。
【００３７】
微小光学グレージングの各方法は、第１のテンプレート６１６を除去することを更に含む。そのため、微小光学グレージングは、ガラス板６８０と、ガラス板を微小光学層に接着させている接着剤層と、ガラス板６８０と硬化微小光学層６１０との間の微細構造化面６２２とを含む。第１のテンプレート６１６は、典型的に、テンプレートを硬化バックフィル層６２０から剥がすことによって除去される。更に、微小光学グレージング加工方法及び微小光学グレージング品のそれぞれにおいて、接着剤は、典型的に、レセプタ基材（ガラス）と屈折率が一致する。
【００３８】
微細構造化拡散境界面を付与する別の方法
本明細書に記載されている、バックフィル層が微細構造化面を備える方法及び物品が、好ましい実施形態ではあるものの、ガラスの、微小光学層と、部屋に面した外部面との間に拡散層を付与するという別法もある。
【００３９】
図１２を参照すると、一実施形態では、微小光学グレージングを製造する方法は、転写テープ１２００を用意することを含み、転写テープは、構造化面１２１４と光学的キャリアフィルム１２４０とを有する第１のテンプレート層１２１０を備える（先に記載した実施形態と同じである）。転写テープは、硬化バックフィル層が第１のテンプレートの構造化面１２１４に適合する主面を有するように、構造化面１２１４上に硬化バックフィル層１２２０を更に備える。この実施形態では、硬化バックフィル層１２１０の反対側の面１２１５は、平坦であり、微細構造化されていない。この方法は、粗面１２２２を有する一片のガラスを用意することを更に含む。粗面は、面を摩耗することによって付与してもよく、又は面上に拡散コーティングを付与することによってでもよい。粗面又は拡散コーティングは、先に記載した微細構造化面１２２２と同じ特徴を有してもよい。この方法は、ガラス１２８０の粗面１２２０を、硬化バックフィル層１２２０の反対側の（平坦）面に接着剤層１２５０で接着させることを更に含む。接着剤１２５０は、典型的に、硬化バックフィル層１２２０と実質的に同じ屈折率を有する。更に、接着剤１２５０は、典型的に、ガラス１２８０とは異なる屈折率を有する。
【００４０】
図１３を参照すると、別の実施形態では、微小光学グレージングを製造する方法は、転写テープ１３００を用意することを含み、転写テープは、構造化面１３１４と任意選択のキャリアフィルム１３４０とを有する第１のテンプレート層１３１０を備える（先に記載した実施形態と同じである）。転写テープは、硬化バックフィル層が第１のテンプレートの構造化面１３１４に適合する主面を有するように、構造化面１３１４上に硬化バックフィル層１３２０を更に備える。この実施形態では、硬化バックフィル層１３１０の反対側の面１３１５は、平坦であり、微細構造化されていない。この方法は、粗面１３２２及び平坦面１３２１（非粗面）を有する一片のガラスを用意することを更に含む。粗面は、面を摩耗することによって付与してもよく、又は面上に拡散コーティングを付与することによってでもよい。粗面又は拡散コーティングは、先に記載した微細構造化面１３２２と同じ特徴を有してもよい。この方法は、ガラス１３８０の平坦面１３２１を、硬化バックフィル層１３２０の反対側の（平坦）面に接着剤層１３５０で接着させることを更に含む。接着剤１３５０は、典型的に、硬化バックフィル層１３２０と実質的に同じ屈折率を有する（屈折率が一致する）。更に、接着剤１３５０は、典型的に、ガラス１３８０と同じ屈折率を有する。
【００４１】
テンプレート層
構造化面１１４は、典型的に一次元（１Ｄ）的、つまりこの構造部が１つの方向のみに規則的であることを意味し、即ち最近傍の特徴同士の等間隔配置が面に沿って１方向に生じ、それに直交する方向では生じない。一次元構造としては、例えば、連続的な又は延長されたプリズム又は嶺、直線格子状、円筒形又は曲面レンズ形の特徴、及びカオス構造を含む不規則構造などが挙げられる。
【００４２】
構造化面１１４は、一般に、任意の所望の高さ、例えば微小光学屈折面に適切な高さの面特徴を有してもよく、その高さは、数ナノメートルから数マイクロメートルの範囲であってもよく、例えば約１マイクロメートル超、又は約５マイクロメートル超、又は約１０マイクロメートル超、又は約２０マイクロメートル超、又は約５０マイクロメートル超、又は約１００マイクロメートル超、又は更に約２０００マイクロメートル以上であってもよい。微小光学屈折面は、建築用グレージングに使用されるような材料を通じた、装飾的な、機能的な、又は装飾的と機能的との組み合わせの、光の再分配に有用であり得る。
【００４３】
構造化面１１４は微細構造化面１２２よりサイズが小さい構造部を有しうるものの、都合上、用語「構造部」又は「構造化」は、本明細書で用いられるとき、（例えば光を方向変換させる）構造部１１４を指して使用される。更に、用語「微細構造化」は、微細構造化拡散面１２２を指して使用される。
【００４４】
好ましい一実施形態では、構造化面１１４から形成された微小光学屈折構造部（例えば図３の３９０）は、３０°〜６０°の範囲（例えば４５°）の入力角について少なくとも７５％又は８０％の光を上方へ方向変換するために適切である。
【００４５】
いくつかの実施形態では、例えば図１１で描写された（例えば光を方向変換させる）構造部は、拡散微細構造化面の微細構造部と比べ、実質的にサイズが大きい。例えば、いくつかの実施形態では、拡散微細構造部の平均（山の）高さは、５、４、３、２又は１マイクロメートル以下である。
【００４６】
微細構造化面
図３を参照すると、日光はフィルムを透過し、構造化微小光学層３９０によって上方へ方向変換され、次いで屈折の（かつ、いくらかの程度までは回折の）結果として主面３２２（又はそうでなければ続いて記載されることになる粗面）のトポグラフィーによって散乱され又は拡散される。微細構造化面３２２（並びに１２２２及び１３２２）は、主に、ソーラーカラムの出現を低減させるために、存在することができる。
【００４７】
微細構造化面は、一般に、直交する面内方向に沿って延在し、これは、局所的デカルトｘ−ｙ−ｚ座標系を画定するために使用され得る。微細構造化面のトポグラフィーは、その場合、微細構造化面に平行に延びる基準面（平面ｘ−ｙ）に対して、厚さ方向（ｚ軸）に沿った偏差により表現され得る。多くの事例では、微細構造化面のトポグラフィーにおいて、別々の個々の微細構造部が画定され得る。こうした微細構造部は、微細構造化面の工具の対応する空洞より形成される突出部の形態を取ってもよく、又は微細構造化面の工具の対応する突出部から製造される空洞の形態を取ってもよい。微細構造部は、典型的に、２つの直交する面内方向に沿ったサイズは限定されており、即ち微細構造化面の平面視において、個々の微細構造部は、典型的に、いかなる面内方向に沿っても線的に無限には延在しない。突出部であれ空洞であれ、微細構造部はまた、いくつかの事例では、密に充填されてもよく、即ち多くの又は大部分の隣接する微細構造部の境界の少なくとも一部が実質的にぶつかる又は合致するように配置されてもよい。微細構造部はまた、典型的に、微細構造化面上に、不規則に又は非均一的に分散される。いくつかの事例では、いくつかの、大部分の又は実質的に全ての（例えば＞９０％の、又は＞９５％の、又は＞９９％の）微細構造部は、曲面であってもよく、又は丸くなった又はそうでなければ曲面ベースの面を含んでもよい。いくつかの事例では、微細構造部の少なくともいくつかは、角錐形であってもよく、又はそうでなければ、実質的に平坦な面（ファセット）によって画定されてもよい。
【００４８】
微細構造化面はまた、以下に定義づけるＲａ及びＲｚなどの種々の粗さの測定基準を参照して特徴づけることができる：
Ｒａ−測定されたアレイ全体に亘って計算された平均粗さ
【数１】
2017532606.tif 000003
式中、Ｚｊｋ＝各画素の測定された高さとアレイの平均高さの差である。
Ｒｚは、評価範囲内の１０個の最大の山−谷分離の平均最大面高さであり、
【数２】
2017532606.tif 000004
式中、Ｈは山高さであり、Ｌは谷高さであり、Ｈ及びＬは、共通の基準面を有する。
【００４９】
いくつかの実施形態では、Ｒａは、３、２．５、２又は１．５マイクロメートル以下である。いくつかの実施形態では、Ｒｚは、３０、２５、２０又は１５マイクロメートル以下である。
【００５０】
いくつかの実施形態では、所与の微細構造部のサイズは、平面図において円相当直径（equivalent circular diameter、ＥＣＤ）という用語で表現されてもよく、かつ微細構造部は、平均ＥＣＤが、例えば１５マイクロメートル未満、又は１０マイクロメートル未満、又は４〜１０マイクロメートルの範囲であってもよい。微細構造化面及び構造部はまた、本明細書の他の箇所で検討されている他のパラメータで、例えば深さ又は高さの、ＥＣＤなどの特徴的な横断寸法に対するアスペクト比、又は平面視における単位面積当たりの面上の嶺の長さの総計によっても特徴づけることができる。
【００５１】
光の拡散又は散乱は、「光ヘーズ」又は単に「ヘーズ」という用語によって表現され得る。いくつかの実施形態では、微細構造化拡散部は、微細構造化面に隣接する層が空気であるときに、高いヘーズ、例えば８０％超、又は９０％超のヘーズを有する。更に、拡散層の、光学的ヘーズ、光学的透明度、及び他の特徴が、微細構造化面若しくは微細構造化面上、又は光学フィルムの内部のどこかにおいて、ビーズ（例えばマットな粒子）を一切使用せずに、付与され得る。
【００５２】
いくつかの実施形態では、微細構造化拡散部は、垂直入射光のかなりの部分を、半角２．５度の円錐の外側かつ半角約１５度（あるいは１０度）未満の円錐の内側へと拡散させ、日光方向変換の特性は障害されない。
【００５３】
拡散微細構造化面は、任意の適切な製作方法により製造することができる。テンプレートの微細構造部は、一般に、米国特許第５，１７５，０３０号（Ｌｕｅｔ  ａｌ．）及び同第５，１８３，５９７号（Ｌｕ）に記載されているように、重合性樹脂組成物を工具面と接触させてキャスト成型（cast）及び硬化させることにより、製作される。工具は、任意の利用可能な製作方法、例えばエングレービング又はダイヤモンド切削を用いることによって製作することができる。例示的なダイヤモンド切削システム及び方法は、例えば国際出願公開第００／４８０３７号、並びに米国特許第７，３５０，４４２号及び同第７，３２８，６３８号に記載されているような高速工具サーボ（fast tool servo、ＦＴＳ）を含み、かつ使用し得る。
【００５４】
別法では、工具は、電着によって製造され得る。一実施形態では、この工具は、国際公開第２０１４／０８１６９３号（参照により本明細書に組み込まれる）に開示されているように、第１の電気めっき処理を用いて金属を電着させることにより、その金属から成る第１の層を形成することによって、第１の平均粗さを有する第１の層の第１の主面をもたらすことと、第２の電気めっき処理を用いて第１の主面上にその金属を電着させることにより、第１の層の第１の主面上にその金属から成る第２の層を形成して、第１の平均粗さよりも小さい第２の平均粗さを有する第２の層の第２の主面をもたらすことによって調製される。
【００５５】
微細構造化面は、典型的に、バックフィル層の反対側の面である。そのため、微細構造化面の屈折率は、バックフィル層と同じである。層１５０は、微細構造化面に隣接して配置されており、典型的には、微細構造化面と直に接触している。層１５０は、バックフィル層とは異なる屈折率を有する材料を含む。屈折率の差は、少なくとも０．０５又は０．１０である。バックフィル層の微細構造化面は、これに隣接する層と共に、拡散境界面を形成する。好ましい実施形態では、層１５０は、バックフィル層をレセプタ基材（例えばガラス板）に接着させるためにも適切な（光学的に透明な）接着剤である。しかしながら、転写テープが、図２Ｂを参照して記載されているような、別個の接着剤層あるいは他の任意選択の層を提供してもよい。
【００５６】
光学的接着剤層
いくつかの実施形態では、層１５０、２５０又は３５０が、（例えば光学）接着剤層である。（例えば光学）接着剤は、感圧性接着剤、又は感圧性ではない構造的接着剤である。典型的な実施形態では、接着剤は「光学的に透明」であり、これは、波長範囲３５０〜８００ｎｍにおいて、光透過率が約９０パーセント超、ヘーズが約２パーセント未満又は約１．５パーセント未満である材料を指す。ヘーズは、典型的には１パーセント未満又は０．５パーセント未満である。更に、不透明度は、典型的に、約１パーセント未満である。光透過率とヘーズとの双方が、例えば、ＡＳＴＭ−Ｄ  １００３−９５を用いて測定され得る。典型的に、光学的に透明な接着剤は、目視において気泡を含まなくてもよい。光学的接着剤はまた、望ましくは、初期に及び促進老化後に、黄色化がない。例えばＣＩＥＬＡＢ  ｂ＊は、厚さ１０ｍｉｌ（約２５０マイクロメートル）では、典型的に１．５未満、又は１．０未満又は０．５未満である。
【００５７】
種々の光学的接着剤が当技術分野で公知であるものの、いくつかの実施形態では、光学的接着剤は、有機ケイ素ポリマー、例えばポリジオルガノシロキサンを含む。用語「ポリジオルガノシロキサン」は、次式の二価のセグメントを指し、
【化１】
2017532606.tif 000005
式中、各Ｒ１は、それぞれ独立して、アルキル、ハロアルキル、アラルキル、アルケニル、アリール、又はアルキル、アルコキシ、若しくはハロで置換されたアリールであり、各Ｙは、それぞれ独立に、アルキレン、アラルキレン、又はこれらの組み合わせであり、下付きのｎは、独立に、１〜１５００の整数である。いくつかの実施形態では、ｎは、少なくとも２５、５０又はそれ以上である。
【００５８】
いくつかの実施形態では、光学的接着剤は、米国特許第７，９４７，３７６号及び同第８，７６５，８８１号に記載されているようなポリジオルガノシロキサンポリオキサミドコポリマーを含む。
【００５９】
ポリジオルガノシロキサンは、低いガラス転移温度、熱的安定性及び酸化安定性、紫外線への抵抗力、低表面エネルギー及び低疎水性、数多くの気体に対する高透過性などの、多くの望ましい特性を有する。更に、コポリマーは、良好ないし優れた機械的強度を呈する。
【００６０】
感圧接着剤及び熱活性化接着剤は、ポリジオルガノシロキサンポリオキサミドを、シリケート粘着付与樹脂などの粘着付与剤と組み合わせることによって配合することができる。本明細書で用いられるとき、用語「感圧性接着剤」は、十分にアグレッシブで永久的な粘性、微小光学層をガラスなどのレセプタ基材に接着させるために十分な力、及びいくつかの実施形態ではレセプタ基材からきれいに除去されるために典型的に十分な凝集力、を有する接着剤を指す。本明細書で用いられるとき、用語「熱活性化接着剤」は、本質的に室温で非粘着性であるが、室温を上回る、例えば約３０℃超などの活性化温度を超えた温度にて粘着性となる、接着剤組成物を意味する。熱活性化接着剤は、典型的には、活性化温度超において、感圧性接着剤の特性を有する。
【００６１】
コポリマーの接着特性を付与する又は高めるために、シリケート粘着付与樹脂のような粘着付与樹脂が、ポリジオルガノシロキサンポリオキサミドコポリマーに添加される。シリケート粘着付与樹脂は、得られた接着剤組成物の物理的特性に影響を与え得る。例えば、シリケート粘着付与樹脂含量が増加するにつれて、接着剤組成物のガラス状からゴム状への転移は、次第に高温で生じるようになる。
【００６２】
適切なシリケート粘着付与樹脂としては、以下の構造単位Ｍ（即ち一価のＲ’３ＳｉＯ１／２単位）、Ｄ（即ち二価のＲ’２ＳｉＯ２／２単位）、Ｔ（即ち三価のＲ’ＳｉＯ３／２単位）、及びＱ（即ち四価のＳｉＯ４／２単位）、並びにこれらの組み合わせで構成される樹脂が挙げられる。典型的なシリケート樹脂としては、ＭＱシリケート粘着付与樹脂、ＭＱＤシリケート粘着付与樹脂、及びＭＱＴシリケート粘着付与樹脂が挙げられる。これらのシリケート粘着付与樹脂は、通常、１００〜５０，０００の範囲の、又は５００〜１５，０００の範囲の数平均分子量を有し、かつ、一般に、メチルＲ’基を有する。
【００６３】
ＭＱシリケート粘着付与樹脂は、Ｒ’３ＳｉＯ１／２単位（「Ｍ」単位）及びＳｉＯ４／２単位（「Ｑ」単位）を有するコポリマー樹脂であり、ここで、Ｍ単位はＱ単位に結合しており、その各々が少なくとも１つの他のＱ単位に結合している。ＳｉＯ４／２単位（「Ｑ」単位）の一部は、ヒドロキシル基に結合して、ＨＯＳｉＯ３／２単位（「ＴＯＨ」単位）をもたらし、それにより、シリケート粘着付与樹脂のケイ素結合ヒドロキシル含量を占め、一部は、他のＳｉＯ４／２単位にのみ結合している。
【００６４】
適切なシリケート粘着付与樹脂は、Ｄｏｗ  Ｃｏｒｎｉｎｇ（Ｍｉｄｌａｎｄ，ＭＩ）、Ｇｅｎｅｒａｌ  Ｅｌｅｃｔｒｉｃ  Ｓｉｌｉｃｏｎｅｓ（Ｗａｔｅｒｆｏｒｄ，ＮＹ）及びＲｈｏｄｉａ  Ｓｉｌｉｃｏｎｅｓ（Ｒｏｃｋ  Ｈｉｌｌ，ＳＣ）などの供給源から市販されている。特に有用なＭＱシリケート粘着付与樹脂の例としては、取引表示ＳＲ−５４５及びＳＲ−１０００で入手可能なものが挙げられ、それらの双方が、ＧＥ  Ｓｉｌｉｃｏｎｅｓ（Ｗａｔｅｒｆｏｒｄ，ＮＹ）から市販されている。このような樹脂は、一般に、有機溶媒中にて供給され、受け取ったままで本発明の接着剤の配合に利用してもよい。２種以上のシリケート樹脂のブレンドを接着剤組成物中に含ませることができる。
【００６５】
接着剤組成物は、典型的には、ポリジオルガノシロキサンポリオキサミドとシリケート粘着付与樹脂とを合わせた重量を基準にして、２０〜８０重量パーセントのポリジオルガノシロキサンポリオキサミド及び２０〜８０重量パーセントのシリケート粘着付与樹脂を含有する。例えば、接着剤組成物は、３０〜７０重量パーセントのポリジオルガノシロキサンポリオキサミド及び３０〜７０重量パーセントのシリケート粘着付与樹脂、３５〜６５重量パーセントのポリジオルガノシロキサンポリオキサミド及び３５〜６５重量パーセントのシリケート粘着付与樹脂、４０〜６０重量パーセントのポリジオルガノシロキサンポリオキサミド及び４０〜６０重量パーセントのシリケート粘着付与樹脂、又は４５〜５５重量パーセントのポリジオルガノシロキサンポリオキサミド及び４５〜５５重量パーセントのシリケート粘着付与樹脂を含有することができる。
【００６６】
接着剤組成物は、無溶媒であるか、又は溶媒を含有することができる。適切な溶媒としては、トルエン、テトラヒドロフラン、ジクロロメタン、脂肪族炭化水素（例えばヘキサンなどのアルカン）、又はこれらの混合物が挙げられるが、これらに限定されない。接着剤組成物としては、当技術分野で公知の他の接着剤が更に挙げられる。
【００６７】
キャリアフィルム
第１の及び第２のテンプレート層は、任意選択のキャリアフィルム（例えば１４０、６４０、６４１）を備えてもよい。光学的キャリアフィルムは、例えば他の層に機械的支持を提供することができる熱安定性可撓性フィルムなどの、任意の適切なフィルムであり得る。任意選択のキャリアフィルム１４０は、５０℃超で、あるいは７０℃で、あるいは１２０℃超で熱的に安定であり得る。任意選択のキャリアフィルム１４０の一例は、ポリエチレンテレフタレート（Polyethylene Terephthalate、ＰＥＴ）である。いくつかの実施形態では、任意選択のキャリアフィルム１４０としては、紙、剥離コーティングした紙、不織布、織布（布地）、金属フィルム及び金属箔を含みうる。
【００６８】
種々の熱硬化又は熱可塑性ポリマーで構成される種々の有機ポリマーフィルム基材は、任意選択のキャリアフィルム１４０として使用するのに適している。この支持体は、単層フィルム又は多層フィルムであり得る。任意選択のキャリアフィルムとして使用することができるポリマーの実例としては、（１）ポリ（クロロトリフルオロエチレン）、ポリ（テトラフルオロエチレン−コヘキサフルオロプロピレン）、ポリ（テトラフルオロエチレン−ｃｏ−ペルフルオロ（アルキル）ビニルエーテル）、ポリ（フッ化ビニリデン−コヘキサフルオロプロピレン）などのフッ素化ポリマー、（２）Ｅ．Ｉ．ｄｕＰｏｎｔ  Ｎｅｍｏｕｒｓ（Ｗｉｌｍｉｎｇｔｏｎ，ＤＥ）から入手可能なＳＵＲＬＹＮ−８９２０  Ｂｒａｎｄ及びＳＵＲＬＹＮ−９９１０  Ｂｒａｎｄなどの、ナトリウムイオン又は亜鉛イオンを有するイオノマーエチレンコポリマーポリ（エチレン−ｃｏ−メタクリル酸）、（３）低密度ポリエチレンなどの低密度ポリエチレン、直鎖状の低密度ポリエチレン、及びごく低密度のポリエチレン、可塑化ポリ（塩化ビニル）などの可塑化ビニルハロゲン化ポリマー、（４）ポリ（エチレン−ｃｏ−アクリル酸）「ＥＡＡ」、ポリ（エチレン−ｃｏ−メタクリル酸）「ＥＭＡ」、ポリ（エチレン−ｃｏ−マレイン酸）、及びポリ（エチレン−ｃｏ−フマル酸）などの酸官能性ポリマーを含むポリエチレンコポリマー；アルキル基がメチル、エチル、プロピル、ブチルなど、又はＣＨ３（ＣＨ２）ｎ−（式中、ｎは０〜１２である）であるポリ（エチレン−ｃｏ−アルキルアクリレート）及びポリ（エチレン−ｃｏ−ビニルアセテート）「ＥＶＡ」などのアクリル官能性ポリマー、並びに（５）（例えば）脂肪族ポリウレタンが挙げられる。任意選択のキャリアフィルムは、オレフィン高分子材料とすることができ、典型的に２〜８個の炭素原子を有するアルキレンを少なくとも５０重量％を含み、最も一般的にはエチレン及びプロピレンが使用されてもよい。他の本体層としては、例えば、ポリ（エチレンナフタレート）、ポリカーボネート、ポリ（メタ）アクリレート（例えばポリメチルメタクリレート又は「ＰＭＭＡ」）、ポリオレフィン（例えばポリプロピレン又は「ＰＰ」）、ポリエステル（例えばポリエチレンテレフタレート又は「ＰＥＴ」）、ポリアミド、ポリイミド、フェノール樹脂、セルロースジアセテート、セルローストリアセテート（ＴＡＣ）、ポリスチレン、スチレン−アクリロニトリルコポリマー、環状オレフィンコポリマー、エポキシなどが挙げられる。いくつかの実施形態では、任意選択のキャリアフィルムとしては、紙、剥離コーティングした紙、不織布、織布（布地）、金属フィルム及び金属箔を含みうる。
【００６９】
テンプレートはキャリアフィルムを備えることができるものの、テンプレート層は、微小光学層がレセプタ基材（例えばガラス板）上へ転写された後に除去される。
【００７０】
そのため、ひとたび微小光学層がレセプタ基材（例えばガラス板）上へ移されると、微小光学層とガラス板との間に有機ポリマーフィルム基材はない。更に、断熱グレージングユニットは、典型的に、有機ポリマーフィルム基材を一切含まない。こうした有機ポリマーフィルム基材は、典型的に、少なくとも１ｍｉｌ又は２ｍｉｌの厚さを有する。
【００７１】
除去可能なテンプレート
テンプレート層１１０は、例えば、エンボス加工、複製（replication）プロセス、押出加工、キャスト又は表面構造化を通じて形成することができる。テンプレート層１１０が、ナノ構造、ミクロ構造又は階層的構造を有し得る構造化面１１４を有してもよいことが理解されよう。いくつかの実施形態では、テンプレート層１１０は、パターニング、化学線パターニング、エンボス加工、押出加工及び共押出加工に適合可能であり得る。
【００７２】
典型的には、テンプレート層１１０は、複製プロセス中に低い粘度を有してもよく、次いで、急速に硬化して、複製されたナノ構造、ミクロ構造又は階層的構造内に「固定される」永久架橋ポリマーネットワークを形成することができる、光硬化性材料を含む。テンプレート層１１０には、光重合の当業者に公知の任意の光硬化性樹脂を使用することができる。テンプレート層１１０に使用される樹脂は、架橋されたときに、開示されている転写テープの使用中にバックフィル層１２０から剥離されることが可能であるか、又は剥離層の適用（application）と、剥離層を適用(applying)する工程と、に適合可能でなければならない。
【００７３】
テンプレート層１１０として使用することができるポリマーとしてはまた、以下が挙げられる：スチレンアクリロニトリルコポリマー、スチレン（メタ）アクリレートコポリマー、ポリメチルメタクリレート、ポリカーボネート、スチレン無水マレイン酸コポリマー、有核半結晶性ポリエステル、ポリエチレンナフタレートのコポリマー、ポリイミド、ポリイミドコポリマー、ポリエーテルイミド、ポリスチレン、シンジオダクチックポリスチレン、ポリフェニレンオキシド、環状オレフィンポリマー、及びアクリロニトリルとブタジエンとスチレンとのコポリマー。好ましい１つのポリマーは、Ｉｎｅｏｓ  ＡＢＳ（ＵＳＡ）Ｃｏｒｐｏｒａｔｉｏｎから入手可能なＬｕｓｔｒａｎ  ＳＡＮ  Ｓｐａｒｋｌｅ材料である。放射線硬化テンプレート層１１０用のポリマーとしては、多官能性アクリレートなどの架橋アクリレート、又はエポキシ、並びに単官能性及び多官能性モノマーとブレンドされたアクリル化ウレタンが挙げられる。
【００７４】
パターニングされた構造化テンプレート層は、曝された面を有する層を付与するために放射線硬化性組成物の層を放射線透過性支持体の１つの面上に堆積させることと、遠位面部分及び隣接する陥凹面部分を含む、正確に成形され、かつ位置付けられる相互作用的な機能的不連続性の三次元微細構造を、その支持体上の放射線硬化性組成物の層の曝された面の中に付与することができるパターンを担持する予備成形面にマスタを十分な接触圧力下で接触させて、そのパターンをその層へ付与することと、放射線硬化性組成物の層がマスタのパターニングされた面と接触している間に、キャリアを通してその硬化性組成物を十分なレベルの放射線に曝して、その組成物を硬化させることと、によって形成することができる。このキャスト及び硬化の工程は、支持体のロールを使用して連続的に行うことができ、硬化性材料の層を該支持体上に堆積させ、この硬化性材料を原型に対して積層し、化学線を使用してこの硬化性材料を硬化させる。次いで、これにより得られた、パターニングされた構造化テンプレートをその上に有する支持体のロールは、巻き取られ得る。この方法は、例えば、米国特許第６，８５８，２５３号（Ｗｉｌｌｉａｍｓら）で開示されている。
【００７５】
押出加工又はエンボス加工したテンプレート層の場合、テンプレート層を構成する材料は、付与される頂部構造化面の特定のトポグラフィーに応じて選択することができる。一般に、材料は、材料が固化する前に構造が完全に複製されるように選択される。これは、押出加工の工程中に材料が保持される温度、頂部構造化面を付与するために使用される工具の温度、及び押出加工が実行されているときの速度に、部分的に依存する。典型的には、頂部層において使用される押出可能なポリマーは、大部分の動作条件下での押出加工複製及びエンボス加工に適するように、約１４０℃未満のＴｇ、又は約８５℃〜約１２０℃のＴｇを有する。いくつかの実施形態では、任意選択のキャリアフィルム及びテンプレート層は、同時に共押出加工することができる。この実施形態は、少なくとも２つの共押出加工層、すなわち、１つのポリマーを有する頂部層と、別のポリマーを有する底部層とを必要とする。頂部層が第１の押出可能なポリマーを含む場合、第１の押出可能なポリマーは、Ｔｇが約１４０℃未満であり得て、又はＴｇが約８５℃〜約１２０℃であり得る。頂部層が第２の押出可能なポリマーを含む場合、任意選択のキャリアフィルムとして機能することができる第２の押出可能なポリマーは、Ｔｇが約１４０℃、又はＴｇが約８５℃〜約１２０℃であり得る。分子量及び溶融粘度などの他の特性もまた考慮されなければならず、この特性は、使用される特定のポリマーに依存する。テンプレート層で使用される材料もまた、任意選択のキャリアフィルムが良好な接着性を有し、それにより物品の製品寿命中に２つの層の層間剥離を最小限に抑えるように選択されなければならない。
【００７６】
押出加工又は共押出加工されたテンプレート層は、テンプレート層にパターニングされた構造部を付与することができるマスタロール上にキャストすることができる。これは、バッチ式で、又は連続的なロールツーロール処理で行うことができる。加えて、任意選択のキャリアフィルムは、押出加工又は共押出加工されたテンプレート層上に押出加工することができる。いくつかの実施形態では、任意選択のキャリアフィルムとテンプレート層との両層は、同時に共押出加工され得る。
【００７７】
テンプレート層ポリマーとして使用することができる有用なポリマーとしては、スチレンアクリロニトリルコポリマー、スチレン（メタ）アクリレートコポリマー、ポリメチルメタクリレート、スチレン無水マレイン酸コポリマー、有核半結晶性ポリエステル、ポリエチレンナフタレートのコポリマー、ポリイミド、ポリイミドコポリマー、ポリエーテルイミド、ポリスチレン、シンジオダクチックポリスチレン、ポリフェニレンオキシド、及びアクリロニトリルとブタジエンとスチレンとのコポリマーから成る群から選択される１種以上のポリマーが挙げられる。第１の押出加工可能なポリマーとして使用することができる特に有用なポリマーとしては、Ｄｏｗ  Ｃｈｅｍｉｃａｌから入手可能なＴＹＲＩＬコポリマーとして知られているスチレンアクリロニトリルコポリマーが挙げられ、例としては、ＴＹＲＩＬ８８０及び１２５が挙げられる。テンプレートポリマーとして使用することができる特に有用な他のポリマーとしては、双方ともＮｏｖａ  Ｃｈｅｍｉｃａｌによる、スチレン無水マレイン酸コポリマーＤＹＬＡＲＫ  ３３２及びスチレンアクリレートコポリマーＮＡＳ  ３０が挙げられる。また、ケイ酸マグネシウム、酢酸ナトリウム、又はメチレンビス（２，４−ジ−ｔ−ブチルフェノール）酸リン酸ナトリウムなどの成核剤とブレンドしたポリエチレンテレフタレートも有用である。
【００７８】
更なる有用なポリマーとしては、ＣｏＰＥＮ（ポリエチレンナフタレートのコポリマー）、ＣｏＰＶＮ（ポリビニルナフタレンのコポリマー）、及びポリエーテルイミドを含むポリイミドが挙げられる。適切な樹脂組成物としては、寸法安定性、耐久性、耐候性があり、かつ所望の構成へ容易に成形可能である透明材料が挙げられる。適切な材料の例としては、Ｒｏｈｍ  ａｎｄ  Ｈａａｓ社製、製品名ＰＬＥＸＩＧＬＡＳの樹脂のような、約１．５の屈折率を有するアクリル、約１．５９の屈折率を有するポリカーボネート、熱硬化アクリレート及びエポキシアクリレートなどの反応性材料、Ｅ．Ｉ．Ｄｕｐｏｎｔ  ｄｅ  Ｎｅｍｏｕｒｓ  ａｎｄ  Ｃｏ．，Ｉｎｃ．により商品名ＳＵＲＬＹＮで市販されているものなどのポリエチレン系イオノマー、（ポリ）エチレン−ｃｏ−アクリル酸、ポリエステル、ポリウレタン、及びセルロースアセテートブチレートが挙げられる。テンプレート層は、米国特許第５，６９１，８４６号（Ｂｅｎｓｏｎ）で開示されているように、任意選択のキャリアフィルム上に直接キャストすることによって調製することができる。放射線硬化構造用のポリマーとしては、多官能性アクリレートなどの架橋アクリレート、又はエポキシ、並びに単官能性及び多官能性モノマーとブレンドされたアクリル化ウレタンが挙げられる。
【００７９】
テンプレート層の調製に使用される重合性組成物は、放射線硬化性部分については、単官能性でも多官能性（例えば、ジ−、トリ−、及びテトラ−）でもよい。適切な単官能性重合性前駆物質の例としては、スチレン、α−メチルスチレン、置換スチレン、ビニルエステル、ビニルエーテル、オクチル（メタ）アクリレート、ノニルフェノールエトキシレート（メタ）アクリレート、イソボルニル（メタ）アクリレート、イソノニル（メタ）アクリレート、２−（２−エトキシエトキシ）エチル（メタ）アクリレート、２−エチルヘキシル（メタ）アクリレート、ラウリル（メタ）アクリレート、β−カルボキシエチル（メタ）アクリレート、イソブチル（メタ）アクリレート、脂環式エポキシド、α−エポキシド、２−ヒドロキシエチル（メタ）アクリレート、イソデシル（メタ）アクリレート、ドデシル（メタ）アクリレート、ｎ−ブチル（メタ）アクリレート、メチル（メタ）アクリレート、ヘキシル（メタ）アクリレート、（メタ）アクリル酸、Ｎ−ビニルカプロラクタム、ステアリル（メタ）アクリレート、ヒドロキシル官能性カプロラクトンエステル（メタ）アクリレート、イソオクチル（メタ）アクリレート、ヒドロキシエチル（メタ）アクリレート、ヒドロキシプロピル（メタ）アクリレート、ヒドロキシイソプロピル（メタ）アクリレート、ヒドロキシブチル（メタ）アクリレート、ヒドロキシイソブチル（メタ）アクリレート、テトラヒドロフリル（メタ）アクリレート、及びこれらの任意の組み合わせが挙げられる。
【００８０】
適切な多官能性重合性前駆物質の例としては、エチルグリコールジ（メタ）アクリレート、ヘキサンジオールジ（メタ）アクリレート、トリエチレングリコールジ（メタ）アクリレート、テトラエチレングリコールジ（メタ）アクリレート、トリメチロールプロパントリ（メタ）アクリレート、トリメチロールプロパンプロパントリ（メタ）アクリレート、グリセロールトリ（メタ）アクリレート、ペンタエリスリトールトリ（メタ）アクリレート、ペンタエリスリトールテトラ（メタ）アクリレート、ネオペンチルグリコールジ（メタ）アクリレート、ビスフェノールＡジ（メタ）アクリレート、ポリ（１，４−ブタンジオール）ジ（メタ）アクリレート、上に列挙した材料の、任意の置換、エトキシ化又はプロポキシ化したもの、又はこれらの任意の組み合わせが挙げられる。
【００８１】
重合反応は、一般に、三次元の「架橋」高分子ネットワークの形成をもたらし、ネガ型フォトレジストとして当技術分野で公知でもあって、Ｓｈａｗ  ｅｔ  ａｌ．，「Ｎｅｇａｔｉｖｅ  ｐｈｏｔｏｒｅｓｉｓｔｓ  ｆｏｒ  ｏｐｔｉｃａｌ  ｌｉｔｈｏｇｒａｐｈｙ」，ＩＢＭ  Ｊｏｕｒｎａｌ  ｏｆ  Ｒｅｓｅａｒｃｈ  ａｎｄ  Ｄｅｖｅｌｏｐｍｅｎｔ（１９９７）４１，８１−９４で論評されている。ネットワークの形成は、共有結合、イオン結合若しくは水素結合のいずれかを通して、又は鎖のもつれなどの物理架橋機序を通して発生し得る。この反応はまた、１つ以上の中間体種、例えば、フリーラジカル生成光重合開始剤、光増感剤、光酸発生剤、光塩基発生剤又は熱酸発生剤を通して開始することもできる。使用される硬化剤の種類は、使用される重合性前駆物質、及びその重合性前駆物質を硬化させるために使用される放射線の波長に依存する。適切な市販のフリーラジカル生成光重合開始剤の例としては、ベンゾフェノン、ベンゾインエーテル及びアシルホスフィン光重合開始剤が挙げられ、例えば、Ｃｉｂａ  Ｓｐｅｃｉａｌｔｙ  Ｃｈｅｍｉｃａｌｓ（Ｔａｒｒｙｔｏｗｎ，ＮＹ）から取引表示「ＩＲＧＡＣＵＲＥ」及び「ＤＡＲＯＣＵＲ」で販売されている。他の例示的な光重合開始剤としては、２，２−ジメトキシ−２−フェニルアセトフェノン（ＤＭＰＡＰ）、２，２−ジメトキシアセトフェノン（ＤＭＡＰ）、キサントン及びチオキサントンが挙げられる。
【００８２】
共開始剤及びアミン共力剤（synergist）もまた、硬化速度を向上させるために含まれてもよい。架橋マトリックス内の硬化剤の適切な濃度は、重合性前駆物質の全重量に対して、約１重量％〜約１０重量％の範囲であり、特に適切な濃度は約１重量％〜約５重量％の範囲である。重合性前駆物質はまた、任意選択の添加物、例えば熱安定剤、紫外線光安定剤、フリーラジカル捕捉剤、及びこれらの組み合わせも含んでよい。適切な市販の紫外線光安定剤の例としては、ベンゾフェノン型紫外線吸収剤が挙げられ、これは、ＢＡＳＦ  Ｃｏｒｐ．（Ｆｌｏｒｈａｍ  Ｐａｒｋ，ＮＪ）から取引表示「ＵＶＩＮＯＬ  ４００」で、Ｃｙｔｅｃ  Ｉｎｄｕｓｔｒｉｅｓ（Ｗｅｓｔ  Ｐａｔｔｅｒｓｏｎ，ＮＪ）から取引表示「ＣＹＡＳＯＲＢ  ＵＶ−１１６４」で、及びＢＡＳＦ  Ｃｏｒｐ．（Ｆｌｏｒｈａｍ  Ｐａｒｋ，ＮＪ）から取引表示「ＴＩＮＵＶＩＮ  ９００」及び「ＴＩＮＵＶＩＮ  １１３０」で入手可能である。重合性前駆物質における紫外線光安定剤の適切な濃度の例は、重合性前駆物質の全重量に対して、約０．１重量％〜約１０重量％の範囲であり、特に適切な合計濃度は約１重量％〜約５重量％の範囲である。
【００８３】
適切なフリーラジカル捕捉剤の例としては、ヒンダードアミン光安定剤（hindered amine light stabilizer、ＨＡＬＳ）化合物、ヒドロキシルアミン、立体障害性フェノール、及びこれらの組み合わせが挙げられる。適切な市販のＨＡＬＳ化合物の例としては、ＢＡＳＦ  Ｃｏｒｐ．（Ｆｌｏｒｈａｍ  Ｐａｒｋ，ＮＪ）からの取引表示「ＴＩＮＵＶＩＮ  ２９２」及び「ＴＩＮＵＶＩＮ  １２３」、及びＣｙｔｅｃ  Ｉｎｄｕｓｔｒｉｅｓ（Ｗｅｓｔ  Ｐａｔｔｅｒｓｏｎ，ＮＪ）からの取引表示「ＣＹＡＳＯＲＢ  ＵＶ−２４」が挙げられる。重合性前駆物質におけるフリーラジカル捕捉剤の適切な濃度の例は、約０．０５重量％〜約０．２５重量％の範囲である。
【００８４】
テンプレート層１１０は、典型的に、硬化バックフィル層１２０から除去されて最終的な微小光学グレージングをもたらす。バックフィル層１２０の、テンプレート層１１０への接着性を低減させる１つの方法は、上に記載した剥離コーティングであり得る任意選択の転写層１３０を適用(apply)することである。
【００８５】
剥離層
適用（applied）される任意の層への接着力の低下を、剥離層又はコーティングを適用（application）することによって達成することができ、かつそのような剥離コーティングは、剥がしやすくするために転写フィルム中の任意の層に適用（applied）することができ、例えば剥離ライナー内で使用することもできる。剥離コーティングを支持用キャリアフィルムの面に適用（applying）する１つの方法は、プラズマ蒸着によるものである。プラズマ架橋剥離コーティングを作出するために、オリゴマーを使用することができる。オリゴマーは、コーティング前に、液体形態又は固体形態であってもよい。典型的に、オリゴマーは、１０００を超える分子量を有する。また、オリゴマーは、オリゴマーの揮発性が高過ぎないように、典型的には、１０，０００未満の分子量を有する。１０，０００を超える分子量を有するオリゴマーは、典型的には、揮発性が低すぎる場合があり、コーティングの最中に液滴を生じさせ得る。一実施形態では、オリゴマーは、３０００超、かつ７０００未満の分子量を有する。別の実施形態では、オリゴマーは、３５００超、かつ５５００未満の分子量を有する。典型的には、オリゴマーは、低摩擦面コーティングを付与するという特性を有する。適切なオリゴマーとしては、シリコーン含有炭化水素類、反応性シリコーン含有トリアルコキシシラン類、芳香族及び脂肪族の炭化水素、フルオロケミカル、並びにこれらの組み合わせが挙げられる。例えば、適切な樹脂としては、ジメチルシリコーン、炭化水素系ポリエーテル、フルオロケミカルポリエーテル、エチレンテトラフルオロエチレン、及びフルオロシリコーンが挙げられるが、これらに限定されない。フルオロシラン表面化学、真空蒸着及び表面フッ素化を用いて、剥離コーティングを付与することもできる。
【００８６】
プラズマポリマー薄膜は、従来のポリマーとは異なる分類の、剥離層又はコーティングに使用可能な材料である。プラズマポリマーでは、重合が不規則で、架橋度が極めて高く、結果として生じるポリマーフィルムが、対応する「従来の」ポリマーフィルムとは非常に異なる。したがって、プラズマポリマーは、当業者によって、独特に異なる分類の材料であるとみなされており、開示される物品において有用である。加えて、剥離コーティングをテンプレート層に適用（apply）する他の方法が存在し、ブルーミング、コーティング、共押出加工、スプレーコーティング、電着又は浸漬コーティングが挙げられるがこれらに限定されない。
【００８７】
剥離コーティング又は層は、フッ素含有材料、ケイ素含有材料、フルオロポリマー、シリコーンポリマー、又は１２〜３０個の炭素原子を有するアルキル基を有するアルキル（メタ）アクリレートを含むモノマーから誘導されるポリ（メタ）アクリレートエステルであり得る。一実施形態では、アルキル基は分枝状であってもよい。有用なフルオロポリマー及びシリコーンポリマーの実例は、米国特許第４，４７２，４８０号（Ｏｌｓｏｎ）、同第４，５６７，０７３号、及び同第４，６１４，６６７号（双方ともＬａｒｓｏｎ  ｅｔ  ａｌ．）内に確認できる。有用なポリ（メタ）アクリレートエステルの実例は、米国特許出願公開第２００５／１１８３５２号（Ｓｕｗａ）内に確認できる。ライナーを除去しても、転写層の表面トポロジーが不利に変化すべきではない。
【００８８】
バックフィル層
バックフィル層１２０の材料は、典型的には、いくつかの要件を満たすことができる。第１に、これは、コーティングされるテンプレート層１１０の構造化面１１４に適合することができる。これは、コーティング溶液の粘性が、気泡を捕らえずにごく小さい特徴の中に流れ込むことができる程度に十分低くあるべきことを意味し、それが複製された構造の良好な忠実度(fidelity)につながる。それが溶媒系である場合、それは、下層のテンプレート層１１０を溶解しない溶媒によりコーティングされるべきであり、溶解が生じると、バックフィル層１２０のクラック又は他の有害な欠陥を生じさせ得る。溶媒が、テンプレート層１１０のガラス転移温度のそれよりも低い沸点を有することが望ましい。好ましくは、イソプロパノール、ブチルアルコール、及び他のアルコール溶媒を使用する。第２に、この材料は、十分な機械的一体性（例えば「グリーン強度」）を有して硬化させるべきである。バックフィル層１２０の材料が、硬化後に十分なグリーン強度を有していない場合、バックフィル層１２０の転写構造化面１２４の特徴が沈下し、複製の忠実度(fidelity)が低下することがある。第３に、いくつかの実施形態の場合、硬化材料の屈折率は、適切な光学効果を生成するように調整されるべきである。第４に、バックフィル層１２０の材料はその後の工程における温度の上側の範囲を超える温度で、熱的に安定して（例えば、最小限のクラッキング、ブリスタリング又はポッピングを示す）いるべきである。
【００８９】
ポリマーは、当技術分野で、有機部分と無機部分との組合せを有すると知られている。ポリマーにおける有機部分は、硬化性、可撓性などのために使用されてもよく、一方、無機部分は、高い耐熱性、耐候性、耐久性などのために使用されてもよい。こうした１種のポリマーが、長瀬産業株式会社（日本、大阪）から取引表示「ＳＡ−２５０Ｐ」で入手可能である。このポリマーは、当技術分野で公知の方法、例えば紫外線光を吸収する光重合開始剤と組み合わせた紫外線照射を用いて硬化され得る。硬化後、このポリマーは、屈折率計で測定した屈折率が約１．６であり、ＵＶ−Ｖｉｓ分光光度計で測定した透過率が高い（Ｔ＞８８％）。有機部分と無機部分との組合せを含有する他の硬化性ポリマーは、硬化後に、約１．５０の屈折率を有する。
【００９０】
いくつかの事例では、高度に分枝化された有機ケイ素材料は、高度に分枝化された有機ケイ素オリゴマー、高度に分枝化された有機ケイ素ポリマー、又はこれらの組み合わせを含む。バックフィル層１２０は、紫外（ＵＶ）線、電離放射線などの化学線によって硬化され得、熱的に硬化され得、又は化学線硬化と熱硬化との組み合わせにより硬化可能であってもよい。高度に分枝化された有機ケイ素材料としては、更に、ナノ粒子充填シルセスキオキサンなどの複合材料を形成する、有機ケイ素材料と屈折率が一致し得る、ガラス又はセラミックなどの無機粒子が挙げられる。
【００９１】
バックフィル材料は、高度に分枝化された有機ケイ素オリゴマーの分類、及びＳｉ−ＯＨ基のホモ縮合、残存する加水分解性基（例えばアルコキシ）とのヘテロ縮合、及び／又は有機官能基（例えばビニル、アクリレート又はメタクリレートなどのエチレン性不飽和）による反応による、架橋ネットワークを形成するよう更に反応され得る、一般式（下記）のポリマーを含んでもよく又はそれから成ってもよい。この分類の材料は、以下の一般式のオルガノシランから主に誘導される。
ＲｘＳｉＺ４−ｘ
式中、
Ｒは、水素、置換若しくは非置換Ｃ１〜Ｃ２０アルキル、置換若しくは非置換Ｃ２〜Ｃ１０アルキレン、置換若しくは非置換Ｃ２〜Ｃ２０アルケニレン、Ｃ２〜Ｃ２０アルキニレン、置換若しくは非置換Ｃ３〜Ｃ２０シクロアルキル、置換若しくは非置換Ｃ６〜Ｃ２０アリール、置換若しくは非置換Ｃ６〜Ｃ２０アリーレン、置換若しくは非置換Ｃ７〜Ｃ２０アリールアルキル基、置換若しくは非置換Ｃ１〜Ｃ２０ヘテロアルキル基、置換若しくは非置換Ｃ２〜Ｃ２０ヘテロシクロアルキル基、及び／又はこれらの組み合わせから選択される。
Ｚは、加水分解性基、例えばハロゲン（元素Ｆ、Ｂｒ、Ｃｌ又はＩを含有）、Ｃ１〜Ｃ２０アルコキシ、Ｃ５〜Ｃ２０アリールオキシ、及び／又はこれらの組み合わせである。
【００９２】
組成の大半は、ＲＳｉＯ３／２単位から成り、したがって材料の分類は、シルセスキオキサン（又はＴ樹脂）と呼ばれることも多いが、これらはまた、モノ−（Ｒ３Ｓｉ−Ｏ１／２）、ジ−（Ｒ２ＳｉＯ２／２）、及びテトラ官能基（Ｓｉ−Ｏ４／２）を含有してもよい。以下の式の有機修飾ジシラン：
Ｚ３−ｎＲｎＳｉ−Ｙ−ＳｉＲｎＺ３−ｎ
は、加水分解性組成において使用されてこの材料の特性を更に修飾する（いわゆる架橋されたシルセスキオキサンを形成する）ことが多く、Ｒ基及びＺ基は、上記のように定義される。この材料は、金属アルコキシド（Ｍ（ＯＲ）ｍ）との配合及び反応を更に経て、金属シルセスキオキサンを形成することもできる。
【００９３】
バックフィル材料は、以下の一般式の、高度に分枝化された有機ケイ素オリゴマー及びポリマーを含んでもよく又はこれらから成ってもよい：
【化２】
2017532606.tif 000006
Ｒ１、Ｒ２、Ｒ３、Ｒ４及びＲ５は、独立に、水素、置換又は非置換Ｃ１〜Ｃ２０アルキル、置換又は非置換Ｃ２〜Ｃ１０アルキレン、置換又は非置換Ｃ２〜Ｃ２０アルケニレン、Ｃ２〜Ｃ２０アルキニレン、置換又は非置換Ｃ３〜Ｃ２０シクロアルキル、置換又は非置換Ｃ６〜Ｃ２０アリール、置換又は非置換Ｃ６〜Ｃ２０アリーレン、置換又は非置換Ｃ７〜Ｃ２０アリールアルキル基、置換又は非置換Ｃ１〜Ｃ２０ヘテロアルキル基、置換又は非置換Ｃ２〜Ｃ２０ヘテロシクロアルキル基、及び／又はこれらの組み合わせから選択され、
Ｚは、ハロゲン（元素Ｆ、Ｂｒ、Ｃｌ、又はＩを含有）、Ｃ１〜Ｃ２０アルコキシ、Ｃ〜Ｃ２０アリールオキシ、及び／又はこれらの組み合わせなどの、加水分解性基である。
ｍは、０〜５００の整数であり、
ｎは、１〜５００の整数であり、
ｐは、０〜５００の整数であり、
ｑは、０〜１００の整数である。
【００９４】
本明細書で用いられるとき、用語「置換されている」は、化合物の水素ではなく、ハロゲン（元素Ｆ、Ｂｒ、Ｃｌ、又はＩを含む）、ヒドロキシ基、アルコキシ基、ニトロ基、シアノ基、アミノ基、アジド基、アミジノ基、ヒドラジノ基、ヒドラゾノ基、カルボニル基、カルバミル基、チオール基、エステル基、カルボキシ基又はその塩、スルホン酸基又はその塩、リン酸基又はその塩、アルキル基、Ｃ２〜Ｃ２０アルケニル基、Ｃ２〜Ｃ２０アルキニル基、Ｃ６〜Ｃ３０アリール基、Ｃ７〜Ｃ１３アリールアルキル基、Ｃ１〜Ｃ４オキシアルキル基、Ｃ１〜Ｃ２０ヘテロアルキル基、Ｃ３〜Ｃ２０ヘテロアリールアルキル基、Ｃ３〜Ｃ３０シクロアルキル基、Ｃ３〜Ｃ１５シクロアルケニル基、Ｃ６〜Ｃ１５シクロアルキニル基、ヘテロシクロアルキル基、及びこれらの組み合わせからなる群から選択される少なくとも１つの置換基で置換されていることを指す。
【００９５】
得られた高度に分枝化された有機ケイ素ポリマーは、分子量が、１５０〜３００，０００Ｄａの範囲であり、好ましくは１５０〜３０，０００Ｄａの範囲である。
【００９６】
バックフィルのために使用されてもよい材料としては、ポリシロキサン樹脂、ポリシラザン、ポリイミド、ブリッジ又はラダー型のシルセスキオキサン、シリコーン及びシリコーンハイブリッド材料、並びに他の多くのものが挙げられる。これらの分子は、典型的に、高い寸法安定性、機械的強度、及び耐化学性をもたらす無機成分と、溶解度及び反応性に役立つ有機成分とを有する。
【００９７】
多くの実施形態では、熱安定性分子種としては、ケイ素、ハフニウム、ストロンチウム、チタン又はジルコニウムが挙げられる。いくつかの実施形態では、熱安定性分子種としては、金属、金属酸化物又は金属酸化物前駆物質が挙げられる。金属酸化前駆物質は、無機ナノ粒子の非晶質の「結合剤」として作用するために使用されてもよく、又はそれらは単独で使用されてもよい。
【００９８】
本明細書に記載されているバックフィル組成物は、無機ナノ粒子を含んでもよい。これらのナノ粒子は、種々のサイズ及び形をとることができる。ナノ粒子は、約１０００ｎｍ未満、約１００ｎｍ未満、約５０ｎｍ未満、又は約３５ｎｍ未満の平均粒径を有することができる。ナノ粒子は、約３ｎｍ〜約５０ｎｍ、又は約３ｎｍ〜約３５ｎｍ、又は約５ｎｍ〜約２５ｎｍの平均粒径を有することができる。ナノ粒子が凝集される場合、凝集粒子の最大断面寸法は、これらの任意の範囲内とすることができ、また、約１００ｎｍ超とすることもできる。一次粒径が約５０ｎｍ未満の「ヒュームド」ナノ粒子（例えばシリカ及びアルミナ）、例えばＣａｂｏｔ  Ｃｏ．（Ｂｏｓｔｏｎ，ＭＡ）から入手可能なＣＡＢ−ＯＳＰＥＲＳＥ  ＰＧ００２ヒュームドシリカ、ＣＡＢ−Ｏ−ＳＰＥＲＳＥ２０１７Ａヒュームドシリカ、及びＣＡＢ−ＯＳＰＥＲＳＥ  ＰＧ００３ヒュームドアルミナなどを使用してもよい。これらの測定は、透過電子顕微鏡法（transmission electron microscopy、ＴＥＭ）に基づいて行うことができる。ナノ粒子は、実質的に完全に凝縮（fully condensed）されていてもよい。コロイド状シリカのような完全凝縮ナノ粒子は、典型的に、実質的に内部に水酸基を実質的に有していない。非シリカ含有完全凝縮ナノ粒子の結晶化度（独立粒子として測定）は、典型的には５５％超、好ましくは６０％超、より好ましくは７０％超である。例えば、結晶化度は、最大約８６％以上の範囲であり得る。結晶化度を、Ｘ線回折法によって測定することができる。凝縮された結晶性（例えばジルコニア）ナノ粒子は、高い屈折率を有するが、一方で、非晶質ナノ粒子は、典型的に、より低い屈折率を有する。無機又は有機ナノ粒子の種々の形、例えば球形、棒状、シート状、筒状、ワイヤー状、立方体、円錐、四面体などが使用されてもよい。
【００９９】
粒子のサイズは、一般に、透明度又は散乱などの所望の光学的効果を生じるように選ばれる。ナノ材料の組成はまた、種々の光学的特性（即ち屈折率、複屈折）、電気的特性（例えば導電性）、機械的特性（例えば靭性、鉛筆硬度、耐ひっかき性）、又はこれら特性の組み合わせを提供することができる。光学特性又は材料特性を最適化するために、かつ組成物の総コストを下げるために、有機物粒子と無機酸化物粒子との混合物を使用することが望ましいことがある。
【０１００】
適切な無機ナノ粒子の例としては、元素のジルコニウム（Ｚｒ）、チタン（Ｔｉ）、ハフニウム（Ｈｆ）、アルミニウム（Ａｌ）、鉄（Ｆｅ）、バナジウム（Ｖ）、アンチモン（Ｓｂ）、スズ（Ｓｎ）、金（Ａｕ）、銅（Ｃｕ）、ガリウム（Ｇａ）、インジウム（Ｉｎ）、クロム（Ｃｒ）、マンガン（Ｍｎ）、コバルト（Ｃｏ）、ニッケル（Ｎｉ）、亜鉛（Ｚｎ）、イットリウム（Ｙ）、ニオブ（Ｎｂ）、モリブデン（Ｍｏ）、テクネチウム（Ｔｅ）、ルテニウム（Ｒｕ）、ロジウム（Ｒｈ）、パラジウム（Ｐｄ）、銀（Ａｇ）、カドミウム（Ｃｄ）、ランタン（Ｌａ）、タンタル（Ｔａ）、タングステン（Ｗ）、レニウム（Ｒｈ）、オスミウム（Ｏｓ）、イリジウム（Ｉｒ）、白金（Ｐｔ）、及びこれらの任意の組み合わせを含む金属ナノ粒子又はこれらのそれぞれの酸化物が挙げられる。
【０１０１】
適切な無機ナノ粒子の例としては、ランタン（Ｌａ）、セリウム（ＣｅＯ２）、プラセオジム（Ｐｒ６Ｏ１１）、ネオジム（Ｎｄ２Ｏ３）、サマリウム（Ｓｍ２Ｏ３）、ユーロピウム（Ｅｕ２Ｏ３）、ガドリニウム（Ｇｄ２Ｏ３）、テルビウム（Ｔｂ４Ｏ７）、ジスプロシウム（Ｄｙ２Ｏ３）、ホルミウム（Ｈｏ２Ｏ３）、エルビウム（Ｅｒ２Ｏ３）、ツリウム（Ｔｍ２Ｏ３）、イッテルビウム（Ｙｂ２Ｏ３）、及びルテチウム（Ｌｕ２Ｏ３）などの希土類元素及びその酸化物として知られる元素が挙げられる。
【０１０２】
ナノ粒子は、典型的に、表面処理剤で処理される。ナノサイズの粒子を表面処理することで、ポリマー樹脂中での安定した分散をもたらすことができる。好ましくは、表面処理は、粒子が実質的に均一な組成物中でよく分散されるように、ナノ粒子を安定化させる。更に、ナノ粒子は、安定化された粒子が硬化中に組成物の一部と共重合できる又は反応できるように、その表面の少なくとも一部に亘り、表面処理剤で改質することができる。一般に、表面処理剤は、粒子表面に付着（共有結合、イオン結合又は強い物理吸着による結合）する第１の末端、及び粒子と組成物との適合性を提供する、及び／又は硬化中に組成物と反応する、第２の末端を有する。表面処理剤の例としては、アルコール、アミン、カルボン酸、スルホン酸、ホスホン酸、シラン及びチタン酸塩が挙げられる。好ましいタイプの処理剤は、部分的には、金属酸化物表面の化学的性質により決定される。シリカに対してはシランが好ましく、ケイ質充填剤に対しては他のものが好ましい。ジルコニアなどの金属酸化物に対しては、シラン及びカルボン酸が好ましい。表面改質は、モノマーとの混合に続いて又は混合後のいずれかで行うことができる。シランの事例では、組成物中へ組み込む前にシランを粒子又はナノ粒子の表面と反応させるのが好ましい。表面改質剤の必要量は、粒径、粒子タイプ、改質剤の分子量及び改質剤のタイプなどのいくつかの要素に依存する。一般に、おおむね単層の改質剤を、粒子の表面に付着させることが好ましい。必要とされる付着方法又は反応条件もまた、使用される表面改質剤に依存する。シランの場合、酸性又は塩基性の条件下、高温で約１〜２４時間表面処理することが好ましい。カルボン酸のような表面処理剤は、高温も長時間も必要としないことがある。
【０１０３】
本組成物に適切な表面処理剤の代表的な実施形態としては、例えば、イソオクチルトリメトキシ−シラン、Ｎ−（３−トリエトキシシリルプロピル）メトキシエトキシエトキシエチルカルバメート（ＰＥＧ３ＴＥＳ）、Ｎ−（３−トリエトキシシリルプロピル）メトキシエトキシエトキシエチルカルバメート（ＰＥＧ２ＴＥＳ）、３−（メタクリロイルオキシ）プロピルトリメトキシシラン、３−アクリロキシプロピルトリメトキシシラン、３−（メタクリロイルオキシ）プロピルトリエトキシシラン、３−（メタクリロイルオキシ）プロピルメチルジメトキシシラン、３−（アクリロイルオキシプロピル）メチルジメトキシシラン、３−（メタクリロイルオキシ）プロピルジメチルエトキシシラン、３−（メタクリロイルオキシ）プロピルジメチルエトキシシラン、ビニルジメチルエトキシシラン、フェニルトリメトキシシラン、ｎ−オクチルトリメトキシシラン、ドデシルトリメトキシシラン、オクタデシルトリメトキシシラン、プロピルトリメトキシシラン、ヘキシルトリメトキシシラン、ビニルメチルジアセトキシシラン、ビニルメチルジエトキシシラン、ビニルトリアセトキシシラン、ビニルトリエトキシシラン、ビニルトリイソプロポキシシラン、ビニルトリメトキシシラン、ビニルトリフェノキシシラン、ビニルトリ−ｔ−ブトキシシラン、ビニルトリス−イソブトキシシラン、ビニルトリイソプロペノキシシラン、ビニルトリス（２−メトキシエトキシ）シラン、スチリルエチルトリメトキシシラン、メルカプトプロピルトリメトキシシラン、３−５グリシドキシプロピルトリメトキシシラン、アクリル酸、メタクリル酸、オレイン酸、ステアリン酸、ドデカン酸、２−［２−（２−メトキシエトキシ）エトキシ］酢酸（ＭＥＥＡＡ）、β−カルボキシエチルアクリレート、２−（２−メトキシエトキシ）酢酸、メトキシフェニル酢酸、及びこれらの混合物などの化合物が挙げられる。更に、取引表示「Ｓｉｌｑｕｅｓｔ  Ａ１２３０」でＯＳＩ  Ｓｐｅｃｉａｌｔｉｅｓ（Ｃｒｏｍｐｔｏｎ  Ｓｏｕｔｈ  Ｃｈａｒｌｅｓｔｏｎ，ＷＶ）から市販されている独自開発のシラン表面改質剤が特に適切であることが確認されている。
【０１０４】
いくつかの実施形態では、バックフィル層としては、複製処理中に低い粘度を有することができ、次いで、急速に硬化して、複製されたナノ構造、ミクロ構造又は階層的構造内に「固定される」永久架橋ポリマーネットワークを形成することができる、光硬化性（例えばポリシロキサン）材料が挙げられる。
【０１０５】
パターニング
転写テープ、微小光学グレージング及び断熱ガラスユニットは、図４及び図５に描かれているような微小光学パターンを備えることができる。いくつかの実施形態では、バックフィル層は、テンプレート層の構造化面上に、パターン状で配置される。別法では、かつより典型的にこれらの組み合わせでは、接着剤層は、（例えば、パターニングされた）バックフィル層の微細構造化面上にパターン状で配置される。いくつかの実施形態では、上端での構造化面領域の面積率は、＞９０％であり、反対側の下端での構造化面領域の面積率は、＜１０％である。バックフィル層材料及び／又は接着剤は、印刷材料又はそうでなければ堆積材料によって、パターン状で、例えばスクリーン印刷、フレキソ印刷、インクジェット印刷、グラビア印刷などによって、例えば当業者に公知の技術によって適用され得る。
【０１０６】
バックフィル層及び接着剤がパターニングされているとき、バックフィル層及び接着剤層は、図１Ｂ及び図２Ｃに描かれているように、ｘ軸に沿って不連続的（例えば垂直のストリップパターン）、ｙ軸に沿って不連続的（例えば水平のストリップパターン）、又はｘ軸とｙ軸との双方に沿って不連続的（例えば島）であり得る。
【０１０７】
別の実施形態では、転写テープが製造されるときにバックフィル層と接着剤層とがｘ軸とｙ軸とに沿って連続的である、転写テープを製造する方法が記載されている。バックフィル層と接着剤層とは、パターンコーティングがされない。しかしながら、転写テープは、図１Ｂに描かれているように、（例えば刻み目が）カットされ、カットされていない部分が一旦除去されると、転写テープはパターニングされたバックフィル層及び接着剤を備える。
【０１０８】
図８Ａを参照すると、この方法は、任意選択のキャリアフィルム８４０と、テンプレート層８１０と、第１のテンプレートの少なくとも一部で配置される微小光学層とを含む（第１の）テンプレートを備える転写テープ８０１を用意することを含む。微小光学層は、硬化バックフィル層８２０を備え、ここで、微小光学層は、構造化面８１４と、その反対側の面とを有する。接着剤層８５０は、微小光学層の反対側の面上に配置される。典型的な実施形態では、剥離ライナー８７０が、接着剤層８５０の対向面上に付与される。連続的剥離ライナー８７０上に配置される、連続的バックフィル層８２０と連続的接着剤層８５０とを有する転写テープは、次いで、カットされた部分が剥離ライナーを残し、カットしてない部分が除去され得る（例えば１つの連続片として）ように、第１のテンプレート８０２と硬化バックフィル層８２０及び接着剤層８５０を貫通して刻み目カッティングに供される。刻み目カッティングは、レーザーカッティング及びロータリーダイカッティングなどの任意の適切な手段によって行われ得る。
【０１０９】
いくつかの実施形態では、微小光学層の反対側の面は、微細構造化面８２２である。この実施形態では、接着剤８５０は、バックフィル層とは異なる屈折率を有する。微細構造化面８２２が描かれてはいるが、この態様は、刻み目カットされた転写テープに関して任意選択である。
【０１１０】
図８Ｂを参照すると、転写テープ８０１又は８０２は、微小光学グレージングを製造する方法において利用され得る。こうした方法は、剥離ライナー８７０上に配置される複数の刻み目部分を有する転写テープ８０１を用意することと、剥離ライナー８７０を除去することと、刻み目カット部分の接着剤８５０をガラス板８８０に接着させることと、を含む。この方法は、任意選択のキャリアフィルム８４０とテンプレート層８１０とを備える第１のテンプレート８４０を除去することを更に含む。転写テープ８０２が利用されるとき、第１のテンプレート８４０のカットしていない部分は、微小光学層８２０及び接着剤８５０（その部分によって「Ｘ」と指定される）と共に除去され（例えば１つの連続片として）、その後に接着剤８５０をガラス板８８０に接着させる。接着剤８５０は、典型的には、ガラス板８４０と屈折率が一致する。
【０１１１】
剥離ライナー
任意選択の剥離ライナー１７０は、取り扱い中に、パターニングされた構造化層を保護することができ、かつ／又は接着剤層（例えば１５０、８５０）を保護することができ、かつ構造化層若しくは構造化層の一部をレセプタ基材に転写するために、必要なときに容易に除去することができる剥離ライナーであり得る。開示されている、パターニングされた構造化テープに有用な例示的なライナーは、ＰＣＴ特許出願公開ＷＯ２０１２／０８２５３６号（Ｂａｒａｎ  ｅｔ  ａｌ．）で開示されている。
【０１１２】
ライナーは、可撓性であっても剛性であってもよい。好ましくは、それは、可撓性である。適切なライナー（好ましくは可撓性ライナー）は、典型的には、少なくとも厚さ０．５ｍｉｌ、かつ典型的には厚さ２０ｍｉｌ以下である。ライナーは、その第１の面上に配置されている剥離コーティングを有する裏材であり得る。任意選択で、剥離コーティングは、その第２の面上に配置され得る。この裏材がロールの形態である移動物品に使用される場合、第２の剥離コーティングは、第１の剥離コーティングよりも低い剥離値を有する。剛性ライナーとして機能し得る適切な材料には、金属、金属合金、金属マトリクス複合材料、金属化プラスチック、無機ガラス及びガラス化された有機樹脂、成形セラミック、並びにポリマーマトリクス補強複合材料が挙げられる。
【０１１３】
例示的なライナー材料としては、紙及び高分子材料が挙げられる。例えば、可撓性裏材としては、高密度クラフト紙（例えばＬｏｐａｒｅｘ  Ｎｏｒｔｈ  Ａｍｅｒｉｃａ（Ｗｉｌｌｏｗｂｒｏｏｋ，ＩＬ）から市販されているもの）、ポリエチレン塗布クラフト紙などのポリコート紙、及び高分子フィルムが挙げられる。適切な高分子フィルムとしては、ポリエステル、ポリカーボネート、ポリプロピレン、ポリエチレン、セルロース、ポリアミド、ポリイミド、ポリシリコーン、ポリテトラフルオロエチレン、ポリエチレンフタレート、ポリ塩化ビニル、ポリカーボネート、又はこれらの組み合わせが挙げられる。不織布又は織布ライナーもまた、有用であり得る。不織布又は織布ライナーを用いた実施形態は、剥離コーティングを組み込んでもよい。ＣＬＥＡＲＳＩＬ  Ｔ５０剥離ライナー、Ｓｏｌｕｔｉａ／ＣＰ  Ｆｉｌｍｓ（Ｍａｒｔｉｎｓｖｉｌｌｅ，ＶＡ）から入手可能なシリコーンコーティングした２ｍｉｌのポリエステルフィルムライナー、及びＬｏｐａｒｅｘ，Ｎｏｒｔｈ  Ａｍｅｒｉｃａ（Ｗｉｌｌｏｗｂｒｏｏｋ，ＩＬ）から入手可能なＬＯＰＡＲＥＸ  ５１００  Ｒｅｌａｓｅ  Ｌｉｎｅｒ、フルオロシリコーンコーティングした２ｍｉｌのポリエステルフィルムライナーが、有用な剥離ライナーの例である。
【０１１４】
他の添加剤
当技術分野で公知である種々の接着剤が、転写テープの層の任意のものの中に含まれてもよく、例えばフィルムの保管、出荷及び取り扱いの工程における時期尚早の硬化を防止するための抗酸化剤、安定剤、阻害剤などである。
【０１１５】
レセプタ基材
転写フィルム及び転写フィルムを適用（applying）する関連した工程の具体的な利点には、建築用ガラスのような広大な面を有するレセプタ面に構造部を提供できる能力がある。ロールツーロール加工と円筒形マスターテンプレートとを組み合わせて使用すると、大きい寸法の積層転写フィルムが可能になる。本明細書で開示されている転写処理の更なる利点は、平面ではないレセプタ面へ構造部を付与する能力である。レセプタ基材は、転写テープの可撓性フォーマットに起因して、湾曲させることができ、捻じ曲げることができ、又は凹状若しくは凸状の特徴を有することができる。レセプタ基材としては、例えば、自動車用ガラス、板ガラス、回路化可撓性フィルムなどの可撓性電子基材、ディスプレイバックプレーン、ソーラーガラス、金属、ポリマー、ポリマー複合体及びガラス繊維が挙げられる。また更に、別のところで記載しているように、当業者に公知の技術によって、テンプレートフィルム上に、パターン状で材料を印刷する又はそうでなければ堆積することで転写層をパターニングできることも、利点である。
【０１１６】
別段の指示がない限り、本明細書及び特許請求の範囲で使用される特徴サイズ、量及び物理的特性を表す全ての数は、用語「約」によって修飾されているものとして理解されるべきである。したがって、そうではないことが示されない限り、上記の明細書及び添付の特許請求の範囲に記載されている数値パラメータは、本明細書で開示されている教示を利用して当業者が得ようとする所望の特性に応じて変動し得る、近似値である。
【０１１７】
別段の指示がない限り、本明細書及び特許請求の範囲で使用される特徴サイズ、量及び物理的特性を表す全ての数は、全ての例において、用語「約」によって修飾されているものとして理解されたい。したがって、そうではないことが示されない限り、上記の明細書及び添付の特許請求の範囲に記載されている数値パラメータは、本明細書で開示されている教示を利用して当業者が得ようとする所望の特性に応じて変動し得る、近似値である。端点による数値範囲の使用は、その範囲内の全ての数（例えば、１〜５は、１、１．５、２、２．７５、３、３．８０、４及び５を含む）及びその範囲内の任意の範囲を含む。
【０１１８】
本明細書及び添付の特許請求の範囲において使用するとき、単数形「ａ」、「ａｎ」及び「ｔｈｅ」は、その内容について別段の明確な指示がない限り、複数の指示対象を有する実施形態を包含する。本明細書及び添付の特許請求の範囲において使用するとき、用語「又は」は、その内容について別段の明確な指示がない限り、一般に、「及び／又は」を含む意味で用いられる。
【０１１９】
「下部」、「上部」、「〜の下」、「下側」、「上側」及び「〜の上」などを含むがこれらに限定されない空間に関連する用語は、本明細書で使用される場合、ある要素（複数可）の、別の要素に対する空間的関係を述べる説明を容易にするために利用される。空間に関するこのような用語は、図面に描かれ本明細書で説明される特定の向きに加えて、使用中又は動作中の装置の異なる向きを包含する。例えば、図面に描かれている物体が反転又は裏返された場合、その前の時点で、他の要素の下側又はその下にあるとして説明されていた部分は、したがって、これらの他の要素の上側になるであろう。
【０１２０】
本明細書で用いられるとき、ある要素、構成要素若しくは層が、例えば、別の要素、構成要素若しくは層と「一致する境界面」を形成する、これらの「上にある」、これらと「接続される」、「結合される」、若しくは「接触する」として述べられる場合、その要素、構成要素若しくは層は、例えば特定の要素、構成要素若しくは層の直接上にあるか、これらと直接接続されるか、直接接着されるか、直接接触してもよく、又は介在する要素、構成要素若しくは層が特定の要素、構成要素若しくは層の上にあるか、これらと接続されるか、接着されるか、若しくは接触し得る。例えばある要素、構成要素、又は層が、別の要素の「直接上にある」か、別の要素に「直接接続される」、「直接接着する」、又は「直接接触する」ものとして表される場合、例えば介在する要素、構成要素、又は層は存在しない。
【０１２１】
用語「化学線」は、ポリマーを架橋する、又は硬化させることができる発光波長を指し、紫外線波長、可視波長及び赤外線波長を含むことができ、ラスタ化レーザーによるデジタル露光、熱デジタル撮像及び電子ビーム走査を含むことができる。
【０１２２】
用語「ポリシロキサン」は、ケイ素−酸素結合を含み、かつ炭素−炭素結合及び／又は炭素−水素結合を含んでもよい、高度に分枝化されたオリゴマー又はポリマーの有機ケイ素化合物を指す。
【０１２３】
本明細書で引用されている参照文献及び刊行物は全て、それらが本開示を直接、否定し得る範囲を除いて、それらの全体が参照により本開示に明確に組み込まれている。具体的な実施形態が、本明細書で図示し説明されてきたが、当業者であれば、本開示の範囲から逸脱することなく、図示されかつ説明された具体的な実施形態を、様々な代替的かつ／又は等価な実現形態で置き換えることができることが認識されるであろう。本出願は、本明細書において検討している具体的な実施形態の任意の適合例又は変形例を包含することを意図している。したがって、本開示は、特許請求の範囲及びその均等物によってのみ限定されることが意図される。
【実施例】
【０１２４】
埋め込まれた微細構造部を有する転写フィルムを調製してガラス基材へ移した。これらの実施例は、単に例示的目的に過ぎず、添付の特許請求の範囲を限定することを意図するものではない。特に明記されていない限り、実施例及び本明細書の他における全ての部、割合、比などは、重量基準である。使用した溶媒及び他の試薬は、特に明記されていない限り、Ｓｉｇｍａ−Ａｌｄｒｉｃｈ  Ｃｈｅｍｉｃａｌ  Ｃｏｍｐａｎｙ（Ｓｔ．Ｌｏｕｉｓ，Ｍｉｓｓｏｕｒｉ）から得た。
【０１２５】
比較例１
日光方向変換光学素子を有する積層転写フィルム
テンプレート／剥離コーティング
ベースフィルムは、ＵＶＡＣＵＲＥ  １５００（Ａｌｌｎｅｘ（Ｓｍｙｒｎａ，ＧＡ）から入手可能）とＬＡＲＯＭＥＲ  ＴＭＰＴＡ（ＢＡＳＦ  Ｃｏｒｐ．（Ｗｙａｎｄｏｔｔｅ，ＭＩ）から入手可能）との５０／５０ブレンドに１％のＯＭＡＮ  ０７１光重合開始剤（Ｇｅｌｅｓｔ  Ｉｎｃ．（Ｐｈｉｌａｄｅｌｐｈｉａ，ＰＡ）から入手可能）を含むＵＶ硬化プライマーでプライマー処理した２ｍｉｌのＰＥＴとした。複製樹脂は、ＰＨＯＴＯＭＥＲ  ６２１０（ＩＧＭ  Ｒｅｓｉｎｓ（Ｃｈａｒｌｏｔｔｅ，ＮＣ）から入手可能）とヘキサンジオールジアクリレートとの７５／２５ブレンドに０．５％のＬＵＣＲＩＮ  ＴＰＯ（ＢＡＳＦ  Ｃｏｒｐ．（Ｗｙａｎｄｏｔｔｅ，ＭＩ）から入手可能）を含有する光重合開始剤パッケージを含むものとした。樹脂の複製は、１２５°Ｆへ加熱した工具上で３０ｆｐｍで行った。所望の日光方向変換構造部と同じ形を有する工具を、ダイヤモンド切削処理を用いて製作した。所望の周期的構造部は、１周期当たり２つの山と４つの面から成り、図１１に示すように、１機能面当たり１つの面がある。山は、ダイヤモンド切削処理の結果、やや丸くなった。
【０１２６】
工具と接触している間に、６００Ｗ／ｉｎで動作するＦｕｓｉｏｎ「Ｄ」ランプからの放射線を、フィルムを透過させて、樹脂を硬化させた。複合フィルムを工具から除去し、１００°Ｆへ加熱したロールと接触している間に、フィルムのパターニングした側を、３６０Ｗ／ｉｎで動作するＦｕｓｉｏｎ「Ｄ」ランプを用いてポストＵＶ硬化させた。
【０１２７】
複製されたテンプレートフィルムをチャンバ内に置き、その表面を、２００ｃｃ／分（ＳＣＣＭ）の標準流量、２００ｍトールの圧力、及び３０秒間５００ワットのＲＦ電力で、酸素ガスでプライマー処理した。続いて、この試料を、２５０ＳＣＣＭの流量で酸素は加えずにオクタフルオロプロパン（Ｃ３Ｆ８）プラズマに曝した。チャンバ内の圧力は、６ｍトールとし、１０００ワットのＲＦ電力を９０秒間維持した。
【０１２８】
バックフィル／コーティング
剥離コーティングしたテンプレートフィルムを、ロールツーロール処理ライン上で、５Ｆｔ／分のライン速度、及び４インチのコーティング幅、及び５．８ｃｃ／分の流量で、ＭＥＫ中、ＳＡ−２５０Ｐ（長瀬産業株式会社（日本、東京））の７０％の固形分溶液でダイコーティングした。この試料を、２００°Ｆにて加熱した２つの５フィートのプレートを通過させることによって乾燥させ、窒素雰囲気下でＦｕｓｉｏｎ  Ｈバルブを用いて硬化した。
【０１２９】
接着剤コーティング
バックフィルされたテンプレートフィルムを、３０％の固形分が酢酸エチル溶液に溶解したシリコーン接着剤（接着剤組成物は、米国特許第７，９４７，３７６号の実施例１に記載されたものと同じ割合及び同じＭＱ樹脂を用いたが、米国特許第８，７６５，８８１号の実施例１２に記載されたポリマー溶液を用いて調製した）によって、２ｍｉｌ間隔のノッチバーコーターを用いてコーティングした。この溶液を、ホットプレート上で５０℃で５分間乾燥させ、次いで剥離ライナーＭ１１７（ＳＩＬＩＣＯＮＡＴＵＲＥ  ＵＳＡ，ＬＬＣ（Ｃｈｉｃａｇｏ，ＩＬ））へ手で積層した。これによって、日光方向変換光学素子を有する積層転写フィルムが形成された。
【０１３０】
ガラス上の日光方向変換光学素子
最初に、５０ｍｍ×５０ｍｍの磨きスライドガラスを、リントのない布できれいにし、次いで、洗浄チャンバにて洗剤で２０分間、次いで、温水を有する２つのカスケードリンスチャンバのそれぞれにて２０分間、超音波処理した。次いで、スライドを、空気循環炉内で２０分間乾燥させた。上記からの、日光方向変換光学素子を有する積層転写フィルム上の剥離ライナーを手ではいだ。このフィルムを、スライドガラスへ、接着側を下にしてローラーで積層した。テンプレートフィルムを剥がして除去し、ガラス上に、日光方向変換光学素子を残した。
【０１３１】
比較例２
バルク拡散部を有する日光方向変換光学素子を有する積層転写フィルム
テンプレート／剥離コーティング
ベースフィルムは、ＵＶＡＣＵＲＥ  １５００（Ａｌｌｎｅｘ（Ｓｍｙｒｎａ，ＧＡ）から入手可能）とＬＡＲＯＭＥＲ  ＴＭＰＴＡ（ＢＡＳＦ  Ｃｏｒｐ．（Ｗｙａｎｄｏｔｔｅ，ＭＩ）から入手可能）との５０／５０ブレンドに１％のＯＭＡＮ  ０７１光重合開始剤（Ｇｅｌｅｓｔ  Ｉｎｃ．（Ｐｈｉｌａｄｅｌｐｈｉａ，ＰＡ）から入手可能）を含むＵＶ硬化プライマーでプライマー処理した２ｍｉｌのＰＥＴとした。複製樹脂は、ＰＨＯＴＯＭＥＲ  ６２１０（ＩＧＭ  Ｒｅｓｉｎｓ（Ｃｈａｒｌｏｔｔｅ，ＮＣ）から入手可能）とヘキサンジオールジアクリレートとの７５／２５ブレンドに０．５％のＬＵＣＲＩＮ  ＴＰＯ（ＢＡＳＦ  Ｃｏｒｐ．（Ｗｙａｎｄｏｔｔｅ，ＭＩ）から入手可能）を含有する光重合開始剤パッケージを含むものとした。樹脂の複製は、１２５°Ｆへ加熱した工具上で３０ｆｐｍで行った。所望の日光方向変換構造部と同じ形を有する工具を、ダイヤモンド切削処理を用いて製作した。所望の周期的構造部は、１周期当たり２つの山と４つの面から成り、図１１に示すように、１機能面当たり１つの面がある。山は、ダイヤモンド切削処理の結果、やや丸くなった。
【０１３２】
工具と接触している間に、６００Ｗ／ｉｎで動作するＦｕｓｉｏｎ「Ｄ」ランプからの放射線を、フィルムを透過させて、樹脂を硬化させた。複合フィルムを工具から除去し、１００°Ｆへ加熱したロールと接触している間に、フィルムのパターニングした側を、３６０Ｗ／ｉｎで動作するＦｕｓｉｏｎ「Ｄ」ランプを用いてポストＵＶ硬化させた。
【０１３３】
複製されたテンプレートフィルムをチャンバ中に置き、その表面を、２００ｃｃ／分（ＳＣＣＭ）の標準流量、２００ｍトールの圧力、及び３０秒間５００ワットのＲＦ電力で、酸素ガスでプライマー処理した。続いて、この試料を、２５０ＳＣＣＭの流量で酸素は加えずオクタフルオロプロパン（Ｃ３Ｆ８）プラズマに曝した。チャンバ内の圧力は、６ｍトールとし、１０００ワットのＲＦ電力を９０秒間維持した。
【０１３４】
バックフィル／コーティング
剥離コーティングしたテンプレートフィルムを、ロールツーロール処理ライン上で、５Ｆｔ／分のライン速度、及び４インチのコーティング幅、及び５．８ｃｃ／分の流量で、ＭＥＫ中、ＳＡ−２５０Ｐ（長瀬産業株式会社（日本、東京））の７０％の固形分溶液でダイコーティングした。この試料を、２００°Ｆにて加熱した２つの５フィートのプレートを通過させることによって乾燥させ、窒素雰囲気下でＦｕｓｉｏｎ  Ｈバルブを用いて硬化した。
【０１３５】
接着剤コーティング
バックフィルされたテンプレートフィルムを、１０％ｗ／ｗのフュームチタニア（ＡＥＲＯＸＩＤＥ  ＴｉＯ２  ＮＫＴ  ９０、Ｅｖｏｎｉｋ  Ｉｎｄｕｓｔｒｉｅｓ（Ｐａｒｓｉｐｐａｎｙ，ＮＪ）から入手可能）と混合したシリコーン接着剤（接着剤組成物は、米国特許第７，９４７，３７６号の実施例１に記載されたものと同じ割合及び同じＭＱ樹脂を用いたが、米国特許第８，７６５，８８１号の実施例１２に記載されたポリマー溶液を用いて調製した）によって、２ｍｉｌの間隔のノッチバーコーターを用いてコーティングして、バルク拡散層を作出した。コーティング溶液は、酢酸エチル溶液中３０％の固形分とした。この溶液を、ホットプレート上で、５０℃にて５分間乾燥させ、次いで剥離ライナーＭ１１７（ＳＩＬＩＣＯＮＡＴＵＲＥ  ＵＳＡ，ＬＬＣ（Ｃｈｉｃａｇｏ，ＩＬ））へ手で積層した。これによって、バルク拡散部を有する日光方向変換光学素子を有する積層転写フィルムが形成された。
【０１３６】
ガラス上にバルク拡散部を含有する日光方向変換光学素子
最初に、５０ｍｍ×５０ｍｍの磨きスライドガラスを、リントのない布できれいにし、次いで、洗浄チャンバにて洗剤で２０分間、次いで、温水を有する２つのカスケードリンスチャンバのそれぞれにて２０分間、超音波処理した。次いで、空気循環炉内でスライドを２０分間乾燥させた。上記からの、日光方向変換光学素子を有する積層転写フィルム上の剥離ライナーを手ではいだ。このフィルムを、スライドガラスへ、接着側を下にしてローラーで積層した。テンプレートフィルムを剥がして除去し、ガラス上に、バルク拡散部を含有する日光方向変換光学素子を残した。
【０１３７】
実施例１
埋め込まれた微細構造化拡散部を含有する日光方向変換光学素子を有する積層転写フィルム
テンプレート／剥離コーティング
ベースフィルムは、ＵＶＡＣＵＲＥ  １５００（Ａｌｌｎｅｘ（Ｓｍｙｒｎａ，ＧＡ）から入手可能）とＬＡＲＯＭＥＲ  ＴＭＰＴＡ（ＢＡＳＦ  Ｃｏｒｐ．（Ｗｙａｎｄｏｔｔｅ，ＭＩ）から入手可能）との５０／５０ブレンドに１％のＯＭＡＮ  ０７１光重合開始剤（Ｇｅｌｅｓｔ  Ｉｎｃ．（Ｐｈｉｌａｄｅｌｐｈｉａ，ＰＡ）から入手可能）を含むＵＶ硬化プライマーでプライマー処理した２ｍｉｌのＰＥＴとした。複製樹脂は、ＰＨＯＴＯＭＥＲ  ６２１０（ＩＧＭ  Ｒｅｓｉｎｓ（Ｃｈａｒｌｏｔｔｅ，ＮＣ）から入手可能）とヘキサンジオールジアクリレートとの７５／２５ブレンドに０．５％のＬＵＣＲＩＮ  ＴＰＯ（ＢＡＳＦ  Ｃｏｒｐ．（Ｗｙａｎｄｏｔｔｅ，ＭＩ）から入手可能）を含有する光重合開始剤パッケージを含むものとした。樹脂の複製は、１２５°Ｆへ加熱した工具上で３０ｆｐｍで行った。所望の日光方向変換構造部と同じ形を有する工具を、ダイヤモンド切削処理を用いて製作した。所望の周期的構造部は、１周期当たり２つの山と４つの面から成り、図１１に示すように、１機能面当たり１つの面がある。山は、ダイヤモンド切削処理の結果、やや丸くなった。
【０１３８】
工具と接触している間に、６００Ｗ／ｉｎで動作するＦｕｓｉｏｎ「Ｄ」ランプからの放射線を、フィルムを透過させて、樹脂を硬化させた。複合フィルムを工具から除去し、１００°Ｆへ加熱したロールと接触している間に、フィルムのパターニングした側を、３６０Ｗ／ｉｎで動作するＦｕｓｉｏｎ「Ｄ」ランプを用いてポストＵＶ硬化させた。
【０１３９】
複製されたテンプレートフィルムをチャンバ中に置き、その表面を、２００ｃｃ／分（ＳＣＣＭ）の標準流量、２００ｍトールの圧力、及び３０秒間５００ワットのＲＦ電力で、酸素ガスでプライマー処理した。続いて、この試料を、２５０ＳＣＣＭの流量で酸素は加えずにオクタフルオロプロパン（Ｃ３Ｆ８）プラズマに曝した。チャンバ内の圧力は、６ｍトールとし、１０００ワットのＲＦ電力を９０秒間維持した。
【０１４０】
バックフィル／コーティング
剥離コーティングしたテンプレートフィルムを、ロールツーロール処理ライン上で、１０Ｆｔ／分のライン速度、及び８インチのコーティング幅、及び２０ｃｃ／分の流量で、ＭＥＫ中、ＳＡ−２５０Ｐ（長瀬産業株式会社（日本、東京））の７０％の溶液でダイコーティングした。この試料を、２００°Ｆにて加熱した２つの５フィートのプレート上を通過させることによって乾燥させた。国際公開第２０１４／０８１６９３号に記載されている工具を用いて製造した微細構造化拡散（第２）テンプレートフィルムを、テンプレートフィルムと同じ方法で剥離処理した。剥離処理したテンプレートフィルムを、乾燥させた後ではあるがバックフィルコーティングがＦｕｓｉｏｎ  Ｈバルブで窒素雰囲気下で硬化される前に、非硬化のバックフィルコーティングへ積層した。微細構造化拡散（第２）テンプレートフィルムを除去した。得られた微細構造化拡散構造部を、図９及び図１０に描く。
【０１４１】
接着剤コーティング
バックフィルされたテンプレートフィルムの微細構造化拡散構造部を、３０％の固形分が酢酸エチル溶液に溶解したシリコーン接着剤（接着剤組成物は、米国特許第７，９４７，３７６号の実施例１に記載されたものと同じ割合及び同じＭＱ樹脂を用いたが、米国特許第８，７６５，８８１号の実施例１２に記載されたポリマー溶液を用いて調製した）によって、２ｍｉｌ間隔のノッチバーコーターを用いてコーティングした。この溶液を、ホットプレート上で５０℃で５分間乾燥させ、次いで剥離ライナーＭ１１７（ＳＩＬＩＣＯＮＡＴＵＲＥ  ＵＳＡ，ＬＬＣ（Ｃｈｉｃａｇｏ，ＩＬ））へ手で積層した。これによって、日光方向変換光学素子を有する積層転写フィルムが形成された。
【０１４２】
ガラス上の埋め込まれた拡散部を含有する日光方向変換光学素子
最初に、５０ｍｍ×５０ｍｍの磨きスライドガラスを、リントのない布できれいにし、次いで、洗浄チャンバにて洗剤で２０分間、次いで、温水を有する２つのカスケードリンスチャンバのそれぞれにて２０分間、超音波処理した。次いで、空気循環炉内でスライドを２０分間乾燥させた。上記からの、日光方向変換光学素子を有する積層転写フィルム上の剥離ライナーを手ではいだ。このフィルムを、スライドガラスへ、接着側を下にしてローラーで積層した。テンプレートフィルムを剥がして除去し、ガラス上に、埋め込まれた拡散部を含有する日光方向変換光学素子を残した。
【０１４３】
光の方向変換の測定
光を方向変換させるフィルム構造の能力の測定は、制御された強度でフィルム構造上へ光のビームを輝かせること、及び上方へ方向変換される光の量を測定することを含む試験を利用した実験室試験によって決定することができる。光の入力ビームは、所与の角度（例えば入力角）で固定されてもよく、又はある範囲の角度にわたって変化してもよい。上方へ方向変換される光の量は、例えば、光検出器で測定され得る。このタイプの測定値は、一般に、双方向透過分布関数（bi-directional transmission distribution function、ＢＴＤＦ）と称される。Ｒａｄｉａｎｔ  Ｉｍａｇｉｎｇ（ＷＡ）から商品名ＩＭＡＧＩＮＧ  ＳＰＨＥＲＥで入手可能な器具が、こうした測定を行うために使用され得る。
【表１】
2017532606.tif 000007
【０１４４】
実施例２−ガラス上の埋め込まれた拡散部を含有する環状にパターニングした日光方向変換光学素子
実施例１の日光方向変換光学素子を有する積層転写フィルムを、パターニングし、次いでガラスへ転写して、ガラス上に、埋め込まれた拡散部を含有するパターニングした方向変換光学素子を形成した。レーザーシステム（Ｕｎｉｖｅｒｓａｌ  Ｌａｓｅｒ  Ｓｙｓｔｅｍｓ（Ｓｃｏｔｔｓｄａｌｅ，ＡＺ）から入手可能なＩＬＳ９．７５）を用いて、テンプレートフィルムと方向変換光学素子と接着剤層とを貫通させて環状のパターンを刻み目カットした。接着剤ライナーを、そのまま残して、カットしたサークルの相対的な向き及び位置を維持した。ウィードを、環状のパターンの周囲から手で除去した。３Ｍ  Ｃｏｍｐａｎｙ（Ｓｔ．Ｐａｕｌ，ＭＮ）から入手可能なポリエステルテープ＃８４０３を、残っているテンプレートフィルム面（ライナー上のサークル）上に貼った。接着剤ライナーを除去し、接着剤を曝した。埋め込まれた拡散部を含有する日光方向変換構造部のサークルを含有するポリエステルテープを、ガラス基材（上記のように調製した）上に積層して剥がし、その工程において、テンプレートフィルムを、方向変換光学素子から除去した。ガラス上に、埋め込まれた拡散部を含有する環状にパターニングした日光方向変換光学素子が残った。
【０１４５】
実施例３−日光方向変換光学素子を有する転写フィルムを粗面上へ積層することを通じて埋め込まれた拡散部を含有する日光方向変換グレージング要素
テンプレート／剥離コーティング
ベースフィルムは、ＵＶＡＣＵＲＥ  １５００（Ａｌｌｎｅｘ（Ｓｍｙｒｎａ，ＧＡ）から入手可能）とＬＡＲＯＭＥＲ  ＴＭＰＴＡ（ＢＡＳＦ  Ｃｏｒｐ．（Ｗｙａｎｄｏｔｔｅ，ＭＩ）から入手可能）との５０／５０ブレンドに１％のＯＭＡＮ  ０７１光重合開始剤（Ｇｅｌｅｓｔ  Ｉｎｃ．（Ｐｈｉｌａｄｅｌｐｈｉａ，ＰＡ）から入手可能）をを含むＵＶ硬化プライマーでプライマー処理した２ｍｉｌのＰＥＴとした。複製樹脂は、ＰＨＯＴＯＭＥＲ  ６２１０（ＩＧＭ  Ｒｅｓｉｎｓ（Ｃｈａｒｌｏｔｔｅ，ＮＣ）から入手可能）とヘキサンジオールジアクリレートとの７５／２５ブレンドに０．５％のＬＵＣＲＩＮ  ＴＰＯ（ＢＡＳＦ  Ｃｏｒｐ．（Ｗｙａｎｄｏｔｔｅ，ＭＩ）から入手可能）を含有する光重合開始剤パッケージを含むものとした。樹脂の複製は、１２５°Ｆへ加熱した工具上で３０ｆｐｍで行った。所望の日光方向変換構造部と同じ形を有する工具を、ダイヤモンド切削処理を用いて製作した。所望の周期的構造部は、１周期当たり２つの山と４つの面から成り、図１１に示すように、１機能面当たり１つの面がある。山は、ダイヤモンド切削処理の結果、やや丸くなった。
【０１４６】
工具と接触している間に、６００Ｗ／ｉｎで動作するＦｕｓｉｏｎ「Ｄ」ランプからの放射線を、フィルムを透過させて、樹脂を硬化させた。複合フィルムを工具から除去し、１００°Ｆへ加熱したロールと接触している間に、フィルムのパターニングした側を、３６０Ｗ／ｉｎで動作するＦｕｓｉｏｎ「Ｄ」ランプを用いてポストＵＶ硬化させた。
【０１４７】
複製されたテンプレートフィルムをチャンバ内に置き、その表面を、２００ｃｃ／分（ＳＣＣＭ）の標準流量、２００ｍトールの圧力、及び３０秒間５００ワットのＲＦ電力で、酸素ガスでプライマー処理した。続いて、この試料を、２５０ＳＣＣＭの流量で酸素は加えずにオクタフルオロプロパン（Ｃ３Ｆ８）プラズマに曝した。チャンバ内の圧力は、６ｍトールとし、１０００ワットのＲＦ電力を９０秒間維持した。
【０１４８】
バックフィル／コーティング
剥離コーティングしたテンプレートフィルムを、ロールツーロール処理ライン上で、５Ｆｔ／分のライン速度、及び４インチのコーティング幅、及び５．８ｃｃ／分の流量で、ＭＥＫ中、ＳＡ−２５０Ｐ（長瀬産業株式会社（日本、東京））の７０％の固形分溶液でダイコーティングした。この試料を、２００°Ｆにて加熱した２つの５フィートのプレートを通過させることによって乾燥させ、窒素雰囲気下でＦｕｓｉｏｎ  Ｈバルブを用いて硬化した。
【０１４９】
接着剤コーティング
バックフィルされたテンプレートフィルムを、３０％の固形分が酢酸エチル溶液に溶解したシリコーン接着剤（接着剤組成物は、米国特許第７，９４７，３７６号の実施例１に記載されたものと同じ割合及び同じＭＱ樹脂を用いたが、米国特許第８，７６５，８８１号の実施例１２に記載されたポリマー溶液を用いて調製した）によって、２ｍｉｌの間隔のノッチバーコーターを用いてコーティングした。この溶液を、ホットプレート上で５０℃で５分間乾燥させ、次いで剥離ライナーＭ１１７（ＳＩＬＩＣＯＮＡＴＵＲＥ  ＵＳＡ，ＬＬＣ（Ｃｈｉｃａｇｏ，ＩＬ））へ手で積層した。これによって、日光方向変換光学素子を有する積層転写フィルムが形成された。
【０１５０】
ガラス上の日光方向変換光学素子
厚さ５．６ｍｍのスライドガラスを、５０マイクロメートルの酸化アルミニウムでブラストし、ガラスの面を粗くして微細構造化拡散面を作出した。上記からの、日光方向変換光学素子を有する積層転写フィルム上の剥離ライナーを手ではいだ。このフィルムを、スライドガラスの粗面側へ、接着側を下にしてローラーで積層した。テンプレートフィルムを剥がして除去し、ガラス上の日光方向変換光学素子を残し、埋め込まれた拡散境界面を有する日光方向変換グレージング要素を作出した。
【０１５１】
実施例４−日光方向変換光学積層の反対側の粗ガラス面によって製造された一体型拡散部を有する日光方向変換グレージング要素
テンプレート／剥離コーティング
ベースフィルムは、１％のＯＭＡＮ  ０７１光重合開始剤（Ｇｅｌｅｓｔ  Ｉｎｃ．（Ｐｈｉｌａｄｅｌｐｈｉａ，ＰＡ）から入手可能）を有する、ＵＶＡＣＵＲＥ  １５００（Ａｌｌｎｅｘ（Ｓｍｙｒｎａ，ＧＡ）から入手可能）とＬＡＲＯＭＥＲ  ＴＭＰＴＡ（ＢＡＳＦ  Ｃｏｒｐ．（Ｗｙａｎｄｏｔｔｅ，ＭＩ）から入手可能）との５０／５０ブレンドを含むＵＶ硬化プライマーでプライマー処理された２ｍｉｌのＰＥＴとした。複製樹脂は、０．５％のＬＵＣＲＩＮ  ＴＰＯ（ＢＡＳＦ  Ｃｏｒｐ．（Ｗｙａｎｄｏｔｔｅ，ＭＩ）から入手可能）を含む光重合開始剤パッケージを有する、ＰＨＯＴＯＭＥＲ  ６２１０（ＩＧＭ  Ｒｅｓｉｎｓ（Ｃｈａｒｌｏｔｔｅ，ＮＣ）から入手可能）とヘキサンジオールジアクリレートとの７５／２５ブレンドとした。樹脂の複製は、１２５°Ｆへ加熱した工具上で３０ｆｐｍで行った。所望の日光方向変換構造部と同じ形を有する工具を、ダイヤモンド切削処理を用いて製作した。所望の周期的構造部は、１周期当たり２つの山と４つの面から成り、図１１に示すように、１機能面当たり１つの面がある。山は、ダイヤモンド切削処理の結果、やや丸くなった。
【０１５２】
工具と接触している間に、６００Ｗ／ｉｎで動作するＦｕｓｉｏｎ「Ｄ」ランプからの放射線を、フィルムを通して透過させて、樹脂を硬化させた。複合フィルムを工具から除去し、１００°Ｆへ加熱したロールと接触している間に、フィルムのパターニングした側を、３６０Ｗ／ｉｎで動作するＦｕｓｉｏｎ「Ｄ」ランプを用いてポストＵＶ硬化させた。
【０１５３】
複製されたテンプレートフィルムをチャンバ内に置き、その表面を、２００ｃｃ／分（ＳＣＣＭ）の標準流量、２００ｍトールの圧力、及び３０秒間５００ワットのＲＦ電力で、酸素ガスでプライマー処理した。続いて、この試料を、２５０ＳＣＣＭの流量で酸素は加えずにオクタフルオロプロパン（Ｃ３Ｆ８）プラズマに曝した。チャンバ内の圧力は、６ｍトールとし、１０００ワットのＲＦ電力を９０秒間維持した。
【０１５４】
バックフィル／コーティング
剥離コーティングしたテンプレートフィルムを、ロールツーロール処理ライン上で、５Ｆｔ／分のライン速度、及び４インチのコーティング幅、及び５．８ｃｃ／分の流量で、ＭＥＫ中、ＳＡ−２５０Ｐ（長瀬産業株式会社（日本、東京））の７０％の固形分溶液でダイコーティングした。この試料を、２００°Ｆにて加熱した２つの５フィートのプレートを通過させることによって乾燥させ、窒素雰囲気下でＦｕｓｉｏｎ  Ｈバルブを用いて硬化した。
【０１５５】
接着剤コーティング
バックフィルされたテンプレートフィルムを、３０％の固形分が酢酸エチル溶液に溶解したシリコーン接着剤（接着剤組成物は、米国特許第７，９４７，３７６号の実施例１に記載されたものと同じ割合及び同じＭＱ樹脂を用いたが、米国特許第８，７６５，８８１号の実施例１２に記載されたポリマー溶液を用いて調製した）によって、２ｍｉｌの間隔のノッチバーコーターを用いてコーティングした。この溶液を、ホットプレート上で５０℃で５分間乾燥させ、次いで剥離ライナーＭ１１７（ＳＩＬＩＣＯＮＡＴＵＲＥ  ＵＳＡ，ＬＬＣ（Ｃｈｉｃａｇｏ，ＩＬ））へ手で積層した。これによって、日光方向変換光学素子を有する積層転写フィルムが形成された。
【０１５６】
ガラス上の日光方向変換光学素子
厚さ５．６ｍｍのスライドガラスを、５０マイクロメートルの酸化アルミニウムでブラストし、ガラスの面を粗くして微細構造化拡散面を作出した。上記からの、日光方向変換光学素子を有する積層転写フィルム上の剥離ライナーを手ではいだ。このフィルムを、接着側を下にして、スライドガラスの平坦で滑らかな側へローラーで積層した。テンプレートフィルムを剥がして除去し、ガラス上の日光方向変換光学素子を残し、曝された拡散境界面を有する日光方向変換グレージング要素を作出した。
【図１Ａ】
2017532606.tif 000008
【図１Ｂ】
2017532606.tif 000009
【図１Ｃ】
2017532606.tif 000010
【図２Ａ】
2017532606.tif 000011
【図２Ｂ】
2017532606.tif 000012
【図２Ｃ】
2017532606.tif 000013
【図２Ｄ】
2017532606.tif 000014
【図３】
2017532606.tif 000015
【図４】
2017532606.tif 000016
【図５】
2017532606.tif 000017
【図６】
2017532606.tif 000018
【図７】
2017532606.tif 000019
【図８Ａ】
2017532606.tif 000020
【図８Ｂ】
2017532606.tif 000021
【図９】
2017532606.tif 000022
【図１０】
2017532606.tif 000023
【図１１】
2017532606.tif 000024
【図１２】
2017532606.tif 000025
【図１３】
2017532606.tif 000026
【図１４】
2017532606.tif 000027
【国際調査報告】
2017532606.tif 000028
2017532606.tif 000029
2017532606.tif 000030